(57)【要約】【課題】液晶媒体を提供する。【解決手段】本発明は式Ｑの１種類以上の化合物と、式Ｔ、ＵおよびＩの化合物の群から選択される１種類以上の化合物とを含む液晶媒体に関し、ただし出現する基およびパラメータは請求項１で示される意味を有する。本発明は更に特に高周波技術用の構成要素におけるこれらの液晶媒体の使用と、本発明による媒体を含むこのタイプの構成要素と、これらの構成要素の製造および使用とに関する。本発明による構成要素は特に、マイクロ波およびミリメートル波アレイアンテナのための、非常に好ましくは所謂チューナブル「リフレクトアレイ」のためのマイクロ波およびミリメートル波領域における位相シフタとして適切である。 2019531374.tif 0002232019531374.tif 000224【選択図】なし
2019531374.tif 000002
【特許請求の範囲】
【請求項１】
式Ｑの１種類以上の化合物と、式Ｔ、ＵおよびＩの化合物の群から選択される１種類以上の化合物とを含むことを特徴とする液晶媒体。
【化１】
2019531374.tif 000212
【化２】
2019531374.tif 000213
（式中、
Ｒ１はアルキルを表し、該基は直鎖状または分岐状で１〜１５個のＣ原子を有し、無置換であるかＦ、ＣｌまたはＣＮで、好ましくはＦで一置換または多置換されており、ただし１個以上のＣＨ２基は、それぞれの場合で互いに独立にＯおよび／またはＳ原子が互いに直接連結しないようにして、−Ｏ−、−Ｓ−、−ＣＲ０１Ｒ０２−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−で置き換えられてよく、
Ｙ０１およびＹ０２は、それぞれ互いに独立にＦ、ＣｌまたはＣＮであり、あるいはそれらの一方はＨでよく、
Ｒ０１およびＲ０２は、それぞれ互いに独立にＨまたは１〜１２個のＣ原子を有するアルキルであり、
Ｌ１、Ｌ２およびＬ３は、それぞれ互いに独立にＨまたはＦを表し、
Ｒ０３およびＲ０４は互いに、上でＲ１に与えられる意味を有し、
【化３】
2019531374.tif 000214
ただし、ＹはＳまたはＯを表し、
ただし１，４−フェニレン基において、１個以上のＣＨ基はＮで置き換えられてよく、
Ｌ０は、それぞれの出現で互いに独立に、Ｈ、Ｂｒ、Ｃｌ、Ｆ、−ＣＮ、−ＮＣＳ、−ＳＣＮ、ＳＦ５、Ｃ１〜Ｃ１０アルキル、Ｃ１〜Ｃ１０アルコキシ、Ｃ３〜Ｃ６シクロアルキルまたは一フッ素化もしくは多フッ素化されたＣ１〜Ｃ１０アルキルもしくはアルコキシ基を表し、
Ｒ０５およびＲ０６は、それぞれ互いに独立にハロゲン化されているか無置換で１〜６個のＣ原子を有するアルキル基を表し、ただしこれらの基における１個以上のＣＨ２基は、それぞれ互いに独立にＯまたはＳ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）、−（ＣＯ）−、−Ｏ−または−Ｓ−で置き換えられてよく、
Ｌ６１はＲ６１を表し、またＺ６１および／またはＺ６２がトランス−ＣＨ＝ＣＨ−またはトランス−ＣＦ＝ＣＦ−を表す場合あるいはＸ６１も表し、
Ｌ６２はＲ６２を表し、またＺ６１および／またはＺ６２がトランス−ＣＨ＝ＣＨ−またはトランス−ＣＦ＝ＣＦ−を表す場合あるいはＸ６２も表し、
Ｒ６１およびＲ６２は互いに独立に、Ｈ、１〜１７個のＣ原子を有するフッ素化されていないアルキルもしくはフッ素化されていないアルコキシまたは２〜１５個のＣ原子を有するフッ素化されていないアルケニル、フッ素化されていないアルケニルオキシもしくはフッ素化されていないアルコキシアルキルを表し、
Ｘ６１およびＸ６２は互いに独立に、ＦもしくはＣｌ、−ＣＮ、−ＮＣＳ、−ＳＦ５、１〜７個のＣ原子を有するフッ素化されたアルキルもしくはアルコキシまたは２〜７個のＣ原子を有するフッ素化されたアルケニル、アルケニルオキシもしくはアルコキシアルキルを表し、
Ｚ６１およびＺ６２の一方はトランス−ＣＨ＝ＣＨ−、トランス−ＣＦ＝ＣＦ−または−Ｃ≡Ｃ−を表し、他方はトランス−ＣＨ＝ＣＨ−、トランス−ＣＦ＝ＣＦ−または単結合を表し、
【化４】
2019531374.tif 000215
Ｒ１１およびＲ１２は互いに独立に、それぞれ１〜１５個のＣ原子を有するフッ素化されていないアルキルもしくはフッ素化されていないアルコキシ、それぞれ２〜１５個のＣ原子を有するフッ素化されていないアルケニル、フッ素化されていないアルケニルオキシもしくはフッ素化されていないアルコキシアルキルまたはそれぞれ１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを表し、
【化５】
2019531374.tif 000216
Ｌ１１は、Ｈ、１〜６個のＣ原子を有するアルキル、３〜６のＣ原子を有するシクロアルキルまたは４〜６個のＣ原子を有するシクロアルケニルを表し、
Ｘ１１は、Ｈ、１〜３個のＣ原子を有するアルキルまたはハロゲンを表し、
Ｒ１３およびＲ１４は互いに独立にＲ１１およびＲ１２に与えられる意味を有し、あるいはＲ１３およびＲ１４の一方または、また両方もＨを表す。）
【請求項２】
式Ｑ−１〜Ｑ−５の化合物の群から選択される１種類以上の化合物を含むことを特徴とする請求項１に記載の液晶媒体。
【化６】
2019531374.tif 000217
（式中、
Ｒ１は、請求項１に示される意味を有する。）
【請求項３】
式Ｔの１種類以上の化合物を含むことを特徴とする請求項１または２に記載の液晶媒体。
【請求項４】
式Ｕの１種類以上の化合物を含むことを特徴とする請求項１〜３のいずれか１項に記載の液晶媒体。
【請求項５】
式Ｉの１種類以上の化合物を含むことを特徴とする請求項１〜４のいずれか１項に記載の液晶媒体。
【請求項６】
式Ｔの１種類以上の化合物は、サブ式Ｔ−１〜Ｔ−７の化合物の群から選択されることを特徴とする請求項１〜５のいずれか１項に記載の液晶媒体。
【化７】
2019531374.tif 000218
（式中、
Ｒ０３およびＲ０４は、請求項１で示される意味を有する。）
【請求項７】
式Ｕの１種類以上の化合物は、下式の化合物の群から選択されることを特徴とする請求項１〜６のいずれか１項に記載の液晶媒体。
【化８】
2019531374.tif 000219
（式中、
出現する基は、請求項１で式Ｕに示される意味を有する。）
【請求項８】
請求項１で示される通りでＸ６２は−ＮＣＳを表す式Ｕの１種類以上の化合物を含むことを特徴とする請求項１〜７のいずれか１項に記載の液晶媒体。
【請求項９】
式Ｖの１種類以上の化合物を追加して含むことを特徴とする請求項１〜８のいずれか１項に記載の液晶媒体。
【化９】
2019531374.tif 000220
（式中、
Ｌ５１は、Ｒ５１またはＸ５１を表し、
Ｌ５２は、Ｒ５２またはＸ５２を表し、
Ｒ５１およびＲ５２は互いに独立に、Ｈ、１〜１７個のＣ原子を有するフッ素化されていないアルキルもしくはフッ素化されていないアルコキシまたは２〜１５個のＣ原子を有するフッ素化されていないアルケニル、フッ素化されていないアルケニルオキシもしくはフッ素化されていないアルコキシアルキルを表し、
Ｘ５１およびＸ５２は互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシまたは２〜７個のＣ原子を有するフッ素化されたアルケニル、フッ素化されたアルケニルオキシもしくはフッ素化されたアルコキシアルキルを表し、
【化１０】
2019531374.tif 000221
を表す。）
【請求項１０】
サブ式Ｖ−２ａ〜Ｖ２−ｇの化合物の群から選択される式Ｖの１種類以上の化合物を追加して含むことを特徴とする請求項１〜９のいずれか１項に記載の液晶媒体。
【化１１】
2019531374.tif 000222
（式中、
それぞれの場合において式Ｖ−２ａの化合物は式Ｖ−２ｂおよびＶ−２ｃの化合物から除外され、式Ｖ−２ｂの化合物は式Ｖ−２ｃの化合物から除外され、式Ｖ−２ｅの化合物は式Ｖ−２ｆの化合物から除外され、および
Ｒ５１は、１〜７個のＣ原子を有するフッ素化されていないアルキルまたは２〜７個のＣ原子を有するフッ素化されていないアルケニルを表し、
Ｒ５２は、１〜７個のＣ原子を有するフッ素化されていないアルキルまたは２〜７個のＣ原子を有するフッ素化されていないアルケニルまたは１〜７個のＣ原子を有するフッ素化されていないアルコキシを表し、
Ｙ５１およびＹ５２は、それぞれの場合で互いに独立にＨまたはＦを表す。）
【請求項１１】
請求項１〜１０のいずれか１項に記載の液晶媒体を調製する方法であって、
請求項１で定義される通りの式Ｑの１種類以上の化合物ならびに式Ｔおよび／またはＵおよび／またはＩの１種類以上の化合物を、任意に１種類以上の更なる化合物および／ならびに１種類以上の添加剤と共に互いに混合することを特徴とする方法。
【請求項１２】
高周波技術用の構成要素における請求項１〜１０のいずれか１項に記載の液晶媒体の使用。
【請求項１３】
請求項１〜１０のいずれか１項に記載の液晶媒体を含むことを特徴とする高周波技術用の構成要素。
【請求項１４】
請求項１３に記載の高周波技術用の構成要素を１つ以上含むことを特徴とするマイクロ波アンテナアレイ。
【請求項１５】
基Ｌ２およびＬ３の一方または両方がＨを表すことを条件とする、請求項１で示される通りの式Ｑの化合物。
【発明の詳細な説明】
【技術分野】
【０００１】
本発明は特に高周波技術のための、特に高周波デバイスのための構成要素のための、マイクロ波またはミリメートル波領域で動作する特にギガヘルツ領域およびテラヘルツ領域のための特にアンテナのための液晶媒体に関する。これらの構成要素は、例えばチューナブルフェーズドアレイアンテナ用または「リフレクトアレイ」に基づくマイクロ波アンテナのチューナブルセル用のマイクロ波位相シフトのために特定の液晶単一化合物またはそれから成る液晶媒体を使用する。
【背景技術】
【０００２】
液晶媒体は、情報を表示するために電気光学的ディスプレイ（液晶ディスプレイ−ＬＣＤ、ｌｉｑｕｉｄ  ｃｒｙｓｔａｌ  ｄｉｓｐｌａｙ）において長く利用されてきた。
【０００３】
下式の化合物は例えば、国際公開第２０１０／０５８６８１号（特許文献１）において液晶媒体用に提案されている。
【０００４】
【化１】
2019531374.tif 000003
国際公開第２０１３／０１７１９７号（特許文献２）には以下の構造の末端シアノ基を有する同様の化合物が、ブルー相を示す液晶混合物における構成要素として提案されている。
【０００５】
【化２】
2019531374.tif 000004
式中、ＬはＨまたはＦを表す。
【０００６】
また例えば独国特許出願公開第１０  ２００４  ０２９  ４２９号明細書（特許文献３）および特開２００５−１２０２０８号公報（特許文献４）に記載される通りマイクロ波技術用の構成要素において使用するためにも、液晶媒体が最近提案された。国際公開第２０１５／０２４６３５号（特許文献５）には下式のトラン誘導体が、マイクロ波用途向けの液晶混合物における構成要素として開示されている。
【０００７】
【化３】
2019531374.tif 000005
式中、Ｒ０１、Ｒ０２およびＲ０３はアルキルを表す。
【０００８】
ビストランとしても既知であって中央のフェニレン環上に追加のアルキル置換基を有する構造的に関連したフェニルエチニルトラン誘導体は、当業者に既知である。例えばＷｕ，Ｓ．−Ｔ．、Ｈｓｕ，Ｃ．−Ｓ．およびＳｈｙｕ，Ｋ．−Ｆ．著、Ａｐｐｌ．Ｐｈｙｓ．Ｌｅｔｔ．、第７４巻（第３号）、（１９９９年）、第３４４〜３４６頁（非特許文献１）には、側方メチル基を含む下式の種々の液晶ビストラン化合物が開示されている。
【０００９】
【化４】
2019531374.tif 000006
また側方メチル基を含むこの種の液晶ビストラン化合物の他にＨｓｕ，Ｃ．Ｓ．、Ｓｈｙｕ，Ｋ．Ｆ．、Ｃｈｕａｎｇ，Ｙ．Ｙ．およびＷｕ，Ｓ．−Ｔ．著、Ｌｉｑ．Ｃｒｙｓｔ．、第２７巻（第２号）、（２０００年）、第２８３〜２８７頁（非特許文献２）には、側方エチル基を含む対応する化合物を開示しており、とりわけ液晶光学的フェーズドアレイにおけるそれらの使用が提案されている。
【００１０】
下式の強く誘電的に正のイソチオシアネートビストラン化合物の他にＤａｂｒｏｗｓｋｉ，Ｒ．、Ｋｕｌａ，Ｐ．、Ｇａｕｚａ，Ｓ．、Ｄｚｉａｄｉｓｚｅｋ，Ｊ．、Ｕｒｂａｎ，Ｓ．およびＷｕ，Ｓ．−Ｔ．著、ＩＤＲＣ  ０８、（２００８年）、第３５〜３８頁（非特許文献３）には、中央の環上に側方メチル基を有するおよび有さない誘電的に中性のビストラン化合物が言及されている。
【００１１】
【化５】
2019531374.tif 000007
高周波技術における液晶媒体の工業的に価値のある用途は、それらの誘電特性が特にギガヘルツ領域およびテラヘルツ領域に対して可変電圧によって制御され得るというそれらの特性に基づいている。これにより、可動部分を含まないチューナブルアンテナの構築が可能になる（Ｇａｅｂｌｅｒ，Ａ．、Ｍｏｅｓｓｉｎｇｅｒ，Ａ．、Ｇｏｅｌｄｅｎ，Ｆ．ら著、「Ｌｉｑｕｉｄ  Ｃｒｙｓｔａｌ−Ｒｅｃｏｎｆｉｇｕｒａｂｌｅ  Ａｎｔｅｎｎａ  Ｃｏｎｃｅｐｔｓ  ｆｏｒ  Ｓｐａｃｅ  Ａｐｐｌｉｃａｔｉｏｎｓ  ａｔ  Ｍｉｃｒｏｗａｖｅ  ａｎｄ  Ｍｉｌｌｉｍｅｔｅｒ  Ｗａｖｅｓ」、Ｉｎｔｅｒｎａｔｉｏｎａｌ  Ｊｏｕｒｎａｌ  ｏｆ  Ａｎｔｅｎｎａｓ  ａｎｄ  Ｐｒｏｐａｇａｔｉｏｎ、第２００９巻、論文ＩＤ  ８７６９８９、（２００９年）、第１〜７頁、ＤＯＩ：１０．１１５５／２００９／８７６９８９（非特許文献４））。
【００１２】
とりわけＰｅｎｉｒｓｃｈｋｅ，Ａ．、Ｍｕｌｌｅｒ，Ｓ．、Ｓｃｈｅｅｌｅ，Ｐ．、Ｗｅｉｌ，Ｃ．、Ｗｉｔｔｅｋ，Ｍ．、Ｈｏｃｋ，Ｃ．およびＪａｋｏｂｙ，Ｒ．著：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｓａｔｉｏｎ  ｏｆ  Ｌｉｑｕｉｄ  Ｃｒｙｓｔａｌｓ  ｕｐ  ｔｏ  ３５ＧＨｚ」、第３４回Ｅｕｒｏｐｅａｎ  Ｍｉｃｒｏｗａｖｅ  Ｃｏｎｆｅｒｅｎｃｅ−Ａｍｓｔｅｒｄａｍ、第５４５〜５４８頁（非特許文献５）には、９ＧＨｚの周波数における既知の単一液晶物質Ｋ１５（４−ｎ−ペンチル−４’−シアノビフェニルまたはＰＰ−５−Ｎとも呼ばれる。メルク社、ドイツ国）の特性が記載されている。
【００１３】
独国特許出願公開第１０  ２００４  ０２９  ４２９号明細書（特許文献３）には、マイクロ波技術、とりわけ位相シフタにおける液晶媒体の使用が記載されている。独国特許出願公開第１０  ２００４  ０２９  ４２９号明細書（特許文献３）においては、対応する周波数範囲における特性に関して液晶媒体が既に検討されている。
【００１４】
高周波技術での使用のためには、これまでではなくかなり特殊な異例の特性または特性の組み合わせを有する液晶媒体が必要である。
【００１５】
Ａ．Ｇａｅｂｌｅｒ、Ｆ．Ｇｏｅｌｄｅｎ、Ｓ．Ｍｕｌｌｅｒ、Ａ．ＰｅｎｉｒｓｃｈｋｅおよびＲ．Ｊａｋｏｂｙ著、「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ  ｕｓｉｎｇ  ａｎ  Ｅｉｇｅｎ−Ｓｕｓｃｅｐｔｉｂｉｌｉｔｙ  Ｆｏｒｍｕｌａｔｉｏｎ  ｏｆ  ｔｈｅ  Ｖｅｃｔｏｒ  Ｖａｒｉａｔｉｏｎａｌ  Ａｐｐｒｏａｃｈ」、１２ＭＴＣ  ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、Ｓｉｎｇａｐｏｒｅ、２００９年（ＩＥＥＥ）、第４６３〜４６７頁（非特許文献６）には、既知の液晶混合物Ｅ７（同様にメルク社、ドイツ国）の対応する特性が記載されている。
【００１６】
独国特許出願公開第１０  ２００４  ０２９  ４２９号明細書（特許文献３）には、マイクロ波技術、とりわけ位相シフタにおける液晶媒体の使用が記載されている。独国特許出願公開第１０  ２００４  ０２９  ４２９号明細書（特許文献３）においては、対応する周波数範囲における特性に関して液晶媒体が既に検討されている。加えて、下式の化合物を
【００１７】
【化６】
2019531374.tif 000008
下式の化合物の他に
【００１８】
【化７】
2019531374.tif 000009
および
2019531374.tif 000010
含む液晶媒体が言及されている。
【００１９】
例えば下式の化合物を含む液晶媒体は、
【００２０】
【化８】
2019531374.tif 000011
化合物を検討するためのホスト混合物として使用され、マイクロ波用途向けの構成要素における使用が示唆され、
Ｆ．Ｇｏｌｄｅｎ著、「Ｌｉｑｕｉｄ  Ｃｒｙｓｔａｌ  Ｂａｓｅｄ  Ｍｉｃｒｏｗａｖｅ  Ｃｏｍｐｏｎｅｎｔｓ  ｗｉｔｈ  Ｆａｓｔ  Ｒｅｓｐｏｎｓｅ  Ｔｉｍｅｓ：Ｍａｔｅｒｉａｌｓ，Ｔｅｃｈｎｏｌｏｇｙ，Ｐｏｗｅｒ  Ｈａｎｄｌｉｎｇ  Ｃａｐａｂｉｌｉｔｙ」、学位論文、Ｔｅｃｈｎｉｓｃｈｅ  Ｕｎｉｖｅｒｓｉｔａｔ  Ｄａｒｍｓｔａｄｔ、２００９年、（Ｄ１７）（非特許文献７）
Ａ．Ｌａｐａｎｉｋ著、「Ｓｉｎｇｌｅ  ｃｏｍｐｏｕｎｄｓ  ａｎｄ  ｍｉｘｔｕｒｅｓ  ｆｏｒ  ｍｉｃｒｏｗａｖｅ  ａｐｐｌｉｃａｔｉｏｎｓ，Ｄｉｅｌｅｃｔｒｉｃ，ｍｉｃｒｏｗａｖｅ  ｓｔｕｄｉｅｓ  ｏｎ  ｓｅｌｅｃｔｅｄ  ｓｙｓｔｅｍｓ」、学位論文、Ｔｅｃｈｎｉｓｃｈｅ  Ｕｎｉｖｅｒｓｉｔａｔ  Ｄａｒｍｓｔａｄｔ、２００９年、（Ｄ１７）（非特許文献８）
「Ｎｅｍａｔｉｃ  ＬＣ  ｍｉｘｔｕｒｅｓ  ｗｉｔｈ  ｈｉｇｈ  ｂｉｒｅｆｒｉｎｇｅｎｃｅ  ｉｎ  ｍｉｃｒｏｗａｖｅ  ｒｅｇｉｏｎ」、Ａ．Ｌａｐａｎｉｋ、Ｆ．Ｇｏｌｄｅｎ、Ｓ．Ｍｕｌｌｅｒ、Ａ．Ｐｅｎｉｒｓｃｈｋｅ、Ｒ．ＪａｋｏｂｙおよびＷ．Ｈａａｓｅ著、Ｆｒｅｑｕｅｎｚ、２０１１年、第６５巻、第１５〜１９頁（非特許文献９）
「Ｈｉｇｈｌｙ  ｂｉｒｅｆｒｉｎｇｅｎｔ  ｎｅｍａｔｉｃ  ｍｉｘｔｕｒｅｓ  ａｔ  ｒｏｏｍ  ｔｅｍｐｅｒａｔｕｒｅ  ｆｏｒ  ｍｉｃｒｏｗａｖｅ  ａｐｐｌｉｃａｔｉｏｎｓ」、Ａ．Ｌａｐａｎｉｋ、Ｆ．Ｇｏｌｄｅｎ、Ｓ．Ｍｕｌｌｅｒ、Ｒ．ＪａｋｏｂｙおよびＷ．Ｈａａｓｅ著、Ｊｏｕｒｎａｌ  ｏｆ  Ｏｐｔｉｃａｌ  Ｅｎｇｉｎｅｅｒｉｎｇ、オンライン刊行（非特許文献１０）
ならびに独国特許出願公開第１０  ２０１０  ０４５  ３７０．６号明細書（特許文献６）、独国特許出願公開第１０  ２０１０  ０５１  ５０８．０号明細書（特許文献７）および国際公開第２０１３／０３４２２７号（特許文献８）に記載されている。
【先行技術文献】
【特許文献】
【００２１】
【特許文献１】国際公開第２０１０／０５８６８１号
【特許文献２】国際公開第２０１３／０１７１９７号
【特許文献３】独国特許出願公開第１０  ２００４  ０２９  ４２９号明細書
【特許文献４】特開２００５−１２０２０８号公報
【特許文献５】国際公開第２０１５／０２４６３５号
【特許文献６】独国特許出願公開第１０  ２０１０  ０４５  ３７０．６号明細書
【特許文献７】独国特許出願公開第１０  ２０１０  ０５１  ５０８．０号明細書
【特許文献８】国際公開第２０１３／０３４２２７号
【非特許文献】
【００２２】
【非特許文献１】Ｗｕ，Ｓ．−Ｔ．、Ｈｓｕ，Ｃ．−Ｓ．およびＳｈｙｕ，Ｋ．−Ｆ．著、Ａｐｐｌ．Ｐｈｙｓ．Ｌｅｔｔ．、第７４巻（第３号）、（１９９９年）、第３４４〜３４６頁
【非特許文献２】Ｈｓｕ，Ｃ．Ｓ．、Ｓｈｙｕ，Ｋ．Ｆ．、Ｃｈｕａｎｇ，Ｙ．Ｙ．およびＷｕ，Ｓ．−Ｔ．著、Ｌｉｑ．Ｃｒｙｓｔ．、第２７巻（第２号）、（２０００年）、第２８３〜２８７頁
【非特許文献３】Ｄａｂｒｏｗｓｋｉ，Ｒ．、Ｋｕｌａ，Ｐ．、Ｇａｕｚａ，Ｓ．、Ｄｚｉａｄｉｓｚｅｋ，Ｊ．、Ｕｒｂａｎ，Ｓ．およびＷｕ，Ｓ．−Ｔ．著、ＩＤＲＣ  ０８、（２００８年）、第３５〜３８頁
【非特許文献４】Ｇａｅｂｌｅｒ，Ａ．、Ｍｏｅｓｓｉｎｇｅｒ，Ａ．、Ｇｏｅｌｄｅｎ，Ｆ．ら著、「Ｌｉｑｕｉｄ  Ｃｒｙｓｔａｌ−Ｒｅｃｏｎｆｉｇｕｒａｂｌｅ  Ａｎｔｅｎｎａ  Ｃｏｎｃｅｐｔｓ  ｆｏｒ  Ｓｐａｃｅ  Ａｐｐｌｉｃａｔｉｏｎｓ  ａｔ  Ｍｉｃｒｏｗａｖｅ  ａｎｄ  Ｍｉｌｌｉｍｅｔｅｒ  Ｗａｖｅｓ」、Ｉｎｔｅｒｎａｔｉｏｎａｌ  Ｊｏｕｒｎａｌ  ｏｆ  Ａｎｔｅｎｎａｓ  ａｎｄ  Ｐｒｏｐａｇａｔｉｏｎ、第２００９巻、論文ＩＤ  ８７６９８９、（２００９年）、第１〜７頁、ＤＯＩ：１０．１１５５／２００９／８７６９８９
【非特許文献５】Ｐｅｎｉｒｓｃｈｋｅ，Ａ．、Ｍｕｌｌｅｒ，Ｓ．、Ｓｃｈｅｅｌｅ，Ｐ．、Ｗｅｉｌ，Ｃ．、Ｗｉｔｔｅｋ，Ｍ．、Ｈｏｃｋ，Ｃ．およびＪａｋｏｂｙ，Ｒ．著：「Ｃａｖｉｔｙ  Ｐｅｒｔｕｒｂａｔｉｏｎ  Ｍｅｔｈｏｄ  ｆｏｒ  Ｃｈａｒａｃｔｅｒｉｓａｔｉｏｎ  ｏｆ  Ｌｉｑｕｉｄ  Ｃｒｙｓｔａｌｓ  ｕｐ  ｔｏ  ３５ＧＨｚ」、第３４回Ｅｕｒｏｐｅａｎ  Ｍｉｃｒｏｗａｖｅ  Ｃｏｎｆｅｒｅｎｃｅ−Ａｍｓｔｅｒｄａｍ、第５４５〜５４８頁
【非特許文献６】Ａ．Ｇａｅｂｌｅｒ、Ｆ．Ｇｏｅｌｄｅｎ、Ｓ．Ｍｕｌｌｅｒ、Ａ．ＰｅｎｉｒｓｃｈｋｅおよびＲ．Ｊａｋｏｂｙ著、「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ  ｕｓｉｎｇ  ａｎ  Ｅｉｇｅｎ−Ｓｕｓｃｅｐｔｉｂｉｌｉｔｙ  Ｆｏｒｍｕｌａｔｉｏｎ  ｏｆ  ｔｈｅ  Ｖｅｃｔｏｒ  Ｖａｒｉａｔｉｏｎａｌ  Ａｐｐｒｏａｃｈ」、１２ＭＴＣ  ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、Ｓｉｎｇａｐｏｒｅ、２００９年（ＩＥＥＥ）、第４６３〜４６７頁
【非特許文献７】Ｆ．Ｇｏｌｄｅｎ著、「Ｌｉｑｕｉｄ  Ｃｒｙｓｔａｌ  Ｂａｓｅｄ  Ｍｉｃｒｏｗａｖｅ  Ｃｏｍｐｏｎｅｎｔｓ  ｗｉｔｈ  Ｆａｓｔ  Ｒｅｓｐｏｎｓｅ  Ｔｉｍｅｓ：Ｍａｔｅｒｉａｌｓ，Ｔｅｃｈｎｏｌｏｇｙ，Ｐｏｗｅｒ  Ｈａｎｄｌｉｎｇ  Ｃａｐａｂｉｌｉｔｙ」、学位論文、Ｔｅｃｈｎｉｓｃｈｅ  Ｕｎｉｖｅｒｓｉｔａｔ  Ｄａｒｍｓｔａｄｔ、２００９年、（Ｄ１７）
【非特許文献８】Ａ．Ｌａｐａｎｉｋ著、「Ｓｉｎｇｌｅ  ｃｏｍｐｏｕｎｄｓ  ａｎｄ  ｍｉｘｔｕｒｅｓ  ｆｏｒ  ｍｉｃｒｏｗａｖｅ  ａｐｐｌｉｃａｔｉｏｎｓ，Ｄｉｅｌｅｃｔｒｉｃ，ｍｉｃｒｏｗａｖｅ  ｓｔｕｄｉｅｓ  ｏｎ  ｓｅｌｅｃｔｅｄ  ｓｙｓｔｅｍｓ」、学位論文、Ｔｅｃｈｎｉｓｃｈｅ  Ｕｎｉｖｅｒｓｉｔａｔ  Ｄａｒｍｓｔａｄｔ、２００９年、（Ｄ１７）
【非特許文献９】「Ｎｅｍａｔｉｃ  ＬＣ  ｍｉｘｔｕｒｅｓ  ｗｉｔｈ  ｈｉｇｈ  ｂｉｒｅｆｒｉｎｇｅｎｃｅ  ｉｎ  ｍｉｃｒｏｗａｖｅ  ｒｅｇｉｏｎ」、Ａ．Ｌａｐａｎｉｋ、Ｆ．Ｇｏｌｄｅｎ、Ｓ．Ｍｕｌｌｅｒ、Ａ．Ｐｅｎｉｒｓｃｈｋｅ、Ｒ．ＪａｋｏｂｙおよびＷ．Ｈａａｓｅ著、Ｆｒｅｑｕｅｎｚ、２０１１年、第６５巻、第１５〜１９頁
【非特許文献１０】「Ｈｉｇｈｌｙ  ｂｉｒｅｆｒｉｎｇｅｎｔ  ｎｅｍａｔｉｃ  ｍｉｘｔｕｒｅｓ  ａｔ  ｒｏｏｍ  ｔｅｍｐｅｒａｔｕｒｅ  ｆｏｒ  ｍｉｃｒｏｗａｖｅ  ａｐｐｌｉｃａｔｉｏｎｓ」、Ａ．Ｌａｐａｎｉｋ、Ｆ．Ｇｏｌｄｅｎ、Ｓ．Ｍｕｌｌｅｒ、Ｒ．ＪａｋｏｂｙおよびＷ．Ｈａａｓｅ著、Ｊｏｕｒｎａｌ  ｏｆ  Ｏｐｔｉｃａｌ  Ｅｎｇｉｎｅｅｒｉｎｇ、オンライン刊行
【発明の概要】
【発明が解決しようとする課題】
【００２３】
しかしながら、今日までに知られている組成物は重大な不利益を被っている。他の欠陥の他に、それらの大部分は不利に高い損失および／または不適切な位相シフトまたは不適切な材料品質（η）をもたらす。
【００２４】
よって対応する実用的用途に適した特性を有する液晶媒体に対するかなりの要求がある。改良された性質を有する新規な液晶媒体が必要である。特にマイクロ波領域および／またはミリメートル波領域における損失を低減し、材料品質を改善しなければならない。
【００２５】
加えて液晶媒体よって、また構成要素の低温挙動の改善に対する要求がある。ここでは、操作特性の改良およびまた貯蔵寿命の両者について改良が必要である。
【課題を解決するための手段】
【００２６】
ここで驚くべきことに、先行技術の材料の欠点を有さないか、または少なくともかなり低減された程度のみに有し、液晶媒体を用いる場合、許容される高い透明点、低い粘度、高い極性および速い応答時間、高いチューニング性および高い材料品質を実現できる高周波技術のための構成要素を達成することが可能であることが見出され、それは下に示す１種類以上の式Ｑの化合物および１種類以上の式Ｔ、ＵまたはＩの化合物を含む。
【発明を実施するための形態】
【００２７】
本発明は式Ｑの１種類以上の化合物と、式Ｔ、ＵおよびＩの化合物の群から選択される１種類以上の化合物とを含む液晶媒体に関する。
【００２８】
【化９】
2019531374.tif 000012
【００２９】
【化１０】
2019531374.tif 000013
式中、
Ｒ１はアルキルを表し、該基は直鎖状または分岐状で１〜１５個のＣ原子を有し、無置換であるかＦ、ＣｌまたはＣＮで、好ましくはＦで一置換または多置換されており、ただし１個以上のＣＨ２基は、それぞれの場合で互いに独立にＯおよび／またはＳ原子が互いに直接連結しないようにして、−Ｏ−、−Ｓ−、−ＣＲ０１Ｒ０２−、−ＳｉＲ０１Ｒ０２−、−ＣＯ−、−ＣＯＯ−、−ＯＣＯ−、−ＯＣＯ−Ｏ−、−Ｓ−ＣＯ−、−ＣＯ−Ｓ−、−ＣＹ０１＝ＣＹ０２−または−Ｃ≡Ｃ−で置き換えられてよく、
Ｙ０１およびＹ０２は、それぞれ互いに独立にＦ、ＣｌまたはＣＮであり、あるいはそれらの一方はＨでよく、
Ｒ０１およびＲ０２は、それぞれ互いに独立にＨまたは１〜１２個のＣ原子を有するアルキルであり、
Ｌ１、Ｌ２およびＬ３は、それぞれ互いに独立にＨまたはＦを表し、
Ｒ０３およびＲ０４は、それぞれ互いに上でＲ１に与えられる意味を有し、
【００３０】
【化１１】
2019531374.tif 000014
ただし、ＹはＳまたはＯを表し、
ただし１，４−フェニレン基において、１個以上のＣＨ基はＮで置き換えられてよく、
Ｌ０は、それぞれの出現で互いに独立に、Ｈ、Ｂｒ、Ｃｌ、Ｆ、−ＣＮ、−ＮＣＳ、−ＳＣＮ、ＳＦ５、Ｃ１〜Ｃ１０アルキル、Ｃ１〜Ｃ１０アルコキシ、Ｃ３〜Ｃ６シクロアルキルまたは一フッ素化もしくは多フッ素化されたＣ１〜Ｃ１０アルキルもしくはアルコキシ基を表し、
Ｒ０５およびＲ０６は、それぞれ互いに独立にハロゲン化されているか無置換で１〜６個のＣ原子を有するアルキル基を表し、ただしこれらの基における１個以上のＣＨ２基は、それぞれ互いに独立にＯまたはＳ原子が互いに直接連結しないようにして、−Ｃ≡Ｃ−、−ＣＨ＝ＣＨ−、−ＣＦ＝ＣＦ−、−ＣＦ＝ＣＨ−、−ＣＨ＝ＣＦ−、−（ＣＯ）Ｏ−、−Ｏ（ＣＯ）、−（ＣＯ）−、−Ｏ−または−Ｓ−で置き換えられてよく、
Ｌ６１はＲ６１を表し、またＺ６１および／またはＺ６２がトランス−ＣＨ＝ＣＨ−またはトランス−ＣＦ＝ＣＦ−を表す場合あるいはＸ６１も表し、
Ｌ６２はＲ６２を表し、またＺ６１および／またはＺ６２がトランス−ＣＨ＝ＣＨ−またはトランス−ＣＦ＝ＣＦ−を表す場合あるいはＸ６２も表し、
Ｒ６１およびＲ６２は互いに独立に、Ｈ、１〜１７個のＣ原子を有するフッ素化されていないアルキルもしくはフッ素化されていないアルコキシまたは２〜１５個のＣ原子を有するフッ素化されていないアルケニル、フッ素化されていないアルケニルオキシもしくはフッ素化されていないアルコキシアルキルを表し、
Ｘ６１およびＸ６２は互いに独立に、ＦもしくはＣｌ、−ＣＮ、−ＮＣＳ、−ＳＦ５、１〜７個のＣ原子を有するフッ素化されたアルキルもしくはアルコキシまたは２〜７個のＣ原子を有するフッ素化されたアルケニル、アルケニルオキシもしくはアルコキシアルキルを表し、
Ｚ６１およびＺ６２の一方はトランス−ＣＨ＝ＣＨ−、トランス−ＣＦ＝ＣＦ−または−Ｃ≡Ｃ−を表し、他方はトランス−ＣＨ＝ＣＨ−、トランス−ＣＦ＝ＣＦ−または単結合を表し、
【００３１】
【化１２】
2019531374.tif 000015
Ｒ１１およびＲ１２は互いに独立に、それぞれ１〜１５個のＣ原子を有するフッ素化されていないアルキルもしくはフッ素化されていないアルコキシ、それぞれ２〜１５個のＣ原子を有するフッ素化されていないアルケニル、フッ素化されていないアルケニルオキシもしくはフッ素化されていないアルコキシアルキルまたはそれぞれ１５個までのＣ原子を有するシクロアルキル、アルキルシクロアルキル、シクロアルケニル、アルキルシクロアルケニル、アルキルシクロアルキルアルキルもしくはアルキルシクロアルケニルアルキルを表し、
【００３２】
【化１３】
2019531374.tif 000016
Ｌ１１は、Ｈ、１〜６個のＣ原子を有するアルキル、３〜６のＣ原子を有するシクロアルキルまたは４〜６個のＣ原子を有するシクロアルケニルを表し、
Ｘ１１は、Ｈ、１〜３個のＣ原子を有するアルキルまたはハロゲンを表し、
Ｒ１３およびＲ１４は互いに独立にＲ１１およびＲ１２に与えられる意味を有し、あるいはＲ１３およびＲ１４の一方または、また両方もＨを表す。
【００３３】
式Ｑの化合物は好ましくは、式Ｑ−１〜Ｑ−５の化合物から選択される。
【００３４】
【化１４】
2019531374.tif 000017
式中、
Ｒ１は上に示される意味を有し、好ましくは２〜７個のＣ原子を有するアルキルまたはアルケニルを表す。
【００３５】
式Ｑの化合物は非常に好ましくは、式Ｑ−４およびＱ−５の化合物から選択される。
【００３６】
式Ｔの化合物は好ましくは、式Ｔ−１〜Ｔ−７の化合物から選択される。
【００３７】
【化１５】
2019531374.tif 000018
2019531374.tif 000019
2019531374.tif 000020
2019531374.tif 000021
2019531374.tif 000022
2019531374.tif 000023
2019531374.tif 000024
式中、
Ｒ０３およびＲ０４は上に示される意味を有し、それぞれ独立に好ましくは２〜７個のＣ原子を有するアルキルまたはアルケニルを表す。
【００３８】
式Ｕの化合物は好ましくは、式Ｕ−１〜Ｕ−３の化合物から選択される。
【００３９】
【化１６】
2019531374.tif 000025
式中、
Ｚ６１およびＺ６２はトランス−ＣＨ＝ＣＨ−、トランス−ＣＦ＝ＣＦ−または−Ｃ≡Ｃ−、好ましくはトランス−ＣＨ＝ＣＨ−または−Ｃ≡Ｃ−を表し、
および他のパラメータは上で式Ｕにおいて与えられる意味を有し、好ましくは
Ｒ６１およびＲ６２は互いに独立に、Ｈ、１〜１７個のＣ原子を有するフッ素化されていないアルキルもしくはアルコキシまたは２〜７個のＣ原子を有するフッ素化されていないアルケニルを表し、
Ｘ６２は、Ｆ、Ｃｌ、−ＣＮまたは−ＮＣＳ、好ましくは−ＮＣＳを表し、
【００４０】
【化１７】
2019531374.tif 000026
好ましくは、
Ｒ６１は、ＣｎＨ２ｎ＋１またはＣＨ２＝ＣＨ−（ＣＨ２）Ｚを表し、および
Ｒ６２は、ＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７の範囲内、特に好ましくは１〜５の範囲内の整数を表し、および
ｚは０、１、２、３または４、好ましくは０または２を表す。
【００４１】
式Ｕ−１の化合物は好ましくは式Ｕ−１ａおよびＵ−１ｂの化合物の群から選択され、より好ましくは式Ｕ−１ａの化合物から選択される。
【００４２】
【化１８】
2019531374.tif 000027
式中、
Ｒ６１は上で示される意味を有し、好ましくはＣｎＨ２ｎ＋１またはＣＨ２＝ＣＨ−（ＣＨ２）Ｚを表し、および
Ｒ６２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７の範囲内、特に好ましくは１〜５の範囲内の整数を表し、および
ｚは０、１、２、３または４、好ましくは０または２を表す。
【００４３】
本明細書において（Ｒ６１およびＲ６２）の好ましい組合せは特に（ＣｎＨ２ｎ＋１およびＣｍＨ２ｍ＋１）ならびに（ＣｎＨ２ｎ＋１およびＯ−ＣｍＨ２ｍ＋１）で、式Ｕ−１ａの場合特に好ましくは（ＣｎＨ２ｎ＋１およびＣｍＨ２ｍ＋１）であり、式Ｕ−１ｂの場合特に好ましくは（ＣｎＨ２ｎ＋１およびＯ−ＣｍＨ２ｍ＋１）である。
【００４４】
式Ｕ−２の化合物は好ましくは、式Ｕ−２ａ〜Ｕ−２ｃの化合物から選択される。
【００４５】
【化１９】
2019531374.tif 000028
式中、パラメータは上で式Ｕ−３において与えられる意味を有し、好ましくは
Ｒ６１は上で示される意味を有し、好ましくはＣｎＨ２ｎ＋１を表し、ただし
ｎは０〜７の範囲内、好ましくは１〜５の範囲内の整数を表し、および
Ｘ６２は、−Ｆ、−Ｃｌ、−ＯＣＦ３、−ＣＮまたは−ＮＣＳ、特に好ましくは−ＮＣＳを表す。
【００４６】
式Ｕ−３の化合物は好ましくは、式Ｕ−３ａ〜Ｕ−３ｃの化合物から選択される。
【００４７】
【化２０】
2019531374.tif 000029
式中、パラメータは上で式Ｕ−３において与えられる意味を有し、好ましくは
Ｒ６１は上で示される意味を有し、好ましくはＣｎＨ２ｎ＋１を表し、ただし
ｎは０〜７の範囲内、好ましくは１〜５の範囲内の整数を表し、および
Ｘ６２は、Ｆ、Ｃｌ、ＯＣＦ３、−ＣＮまたは−ＮＣＳ、特に好ましくは−ＮＣＳを表す。
【００４８】
式Ｕの更に好ましい化合物は、以下の式の化合物である。
【００４９】
【化２１】
2019531374.tif 000030
式中、
ｎは０〜７の範囲内、好ましくは１〜５の範囲内の整数を表す。
【００５０】
式Ｉの化合物において、
【００５１】
基
【化２２】
2019531374.tif 000031
は好ましくは、
2019531374.tif 000032
2019531374.tif 000033
特に好ましくは、
【００５２】
【化２３】
2019531374.tif 000034
式中Ｒ１３およびＲ１４は上で与えられる意味を有し、好ましくは
Ｒ１３およびＲ１４は、Ｈ、１〜５個のＣ原子を有するフッ素化されていないアルキル、３〜７個のＣ原子を有するフッ素化されていないシクロアルキルもしくはシクロアルケニル、それぞれ４〜１２個のＣ原子を有するフッ素化されていないアルキルシクロヘキシルもしくはフッ素化されていないシクロヘキシルアルキルまたは５〜１５個のＣ原子を有するフッ素化されていないアルキルシクロヘキシルアルキル、特に好ましくはシクロプロピル、シクロブチルまたはシクロヘキシルを表し、非常に特に好ましくはＲ１３およびＲ１４の少なくとも一方はｎ−アルキル、特に好ましくはメチル、エチルまたはｎ−プロピルを表し、他方はＨまたはｎ−アルキル、特に好ましくはＨ、メチル、エチルまたはｎ−プロピルを表す。
【００５３】
更に式Ｉにおいて、
Ｌ１１は、好ましくはＣＨ３、Ｃ２Ｈ５、ｎ−Ｃ３Ｈ７（−（ＣＨ２）２ＣＨ３）、ｉ−Ｃ３Ｈ７（−ＣＨ（ＣＨ３）２）、シクロプロピル、シクロブチル、シクロヘキシル、シクロペンタ−１−エニルまたはシクロヘキサ−１−エニル、特に好ましくはＣＨ３、Ｃ２Ｈ５、シクロプロピルまたはシクロブチルを表し、
Ｘ１１は、好ましくはＨ、ＦまたはＣｌ、特に好ましくはＨまたはＦ、非常に特に好ましくはＦを表し、
Ｒ１１およびＲ１２は互いに独立に、それぞれ１〜７個のＣ原子を有するフッ素化されていないアルキルもしくはフッ素化されていないアルコキシまたはそれぞれ２〜７個のＣ原子を有するフッ素化されていないアルケニル、フッ素化されていないアルケニルオキシもしくはフッ素化されていないアルコキシアルキルを表し、
特に好ましくは、
Ｒ１１は、１〜７個のＣ原子を有するフッ素化されていないアルキルまたはそれぞれ２〜７個のＣ原子を有するフッ素化されていないアルケニル、フッ素化されていないアルケニルオキシもしくはフッ素化されていないアルコキシアルキルを表し、
特に好ましくは、
Ｒ１２は、それぞれ１〜７個のＣ原子を有するフッ素化されていないアルキルまたはフッ素化されていないアルコキシを表す。
【００５４】
本発明の好ましい実施形態において式Ｉの化合物は、式Ｉ−１〜Ｉ−４の、好ましくは式Ｉ−１および／またはＩ−２および／またはＩ−３および／またはＩ−４の、好ましくは式Ｉ−１およびＩ−２の化合物の群から選択される。
【００５５】
【化２４】
2019531374.tif 000035
式中、
Ｌ１１は、１〜６個のＣ原子を有するアルキル、２〜６個のＣ原子を有するアルケニル、３〜６個のＣ原子を有するシクロアルキルまたは４〜６個のＣ原子を有するシクロアルケニル、好ましくはＣＨ３、Ｃ２Ｈ５、ｎ−Ｃ３Ｈ７、（−（ＣＨ２）２ＣＨ３）、ｉ−Ｃ３Ｈ７（−ＣＨ（ＣＨ３）２）、−ＣＨ＝ＣＨ２、シクロプロピル、シクロブチル、シクロペンチル、シクロヘキシル、シクロペンタ−１−エニルまたはシクロヘキサ−１−エニル、特に好ましくはＣＨ３、Ｃ２Ｈ５、シクロプロピルまたはシクロブチルを表し、
Ｘ１１は、Ｈ、１〜３個のＣ原子を有するアルキルまたはハロゲン、好ましくはＨ、ＦまたはＣｌ、特に好ましくはＨ、ＦまたはＣＨ３、より更に好ましくはＨまたはＦ、特に好ましくはＦを表し、および
他のパラメータは、それぞれ上で式Ｉに示される意味を有し、好ましくは
Ｒ１１は、１〜７個のＣ原子を有するフッ素化されていないアルキルを表し、
Ｒ１２は、１〜７個のＣ原子を有するフッ素化されていないアルキルまたは１〜７個のＣ原子を有するフッ素化されていないアルコキシを表す。
【００５６】
本発明の特に好ましい実施形態において式Ｉ−１の化合物は、式Ｉ−１ａ−１〜Ｉ−１ａ−１２およびＩ−１ｂ−１〜Ｉ−１ｂ−１２の化合物の群から選択される。
【００５７】
【化２５】
2019531374.tif 000036
2019531374.tif 000037
2019531374.tif 000038
2019531374.tif 000039
2019531374.tif 000040
式中、
パラメータは上で式Ｉ−１において与えられる意味を有し、好ましくは
Ｒ１１およびＲ１２は互いに独立に２〜７個のＣ原子を有するアルキル基、例えばプロピルまたはヘキシル基を表すか、またはそれぞれプロピル、ブチル、ペンチルまたはヘキシル基を表す。
【００５８】
本発明の非常に特に好ましい実施形態において式Ｉの化合物は、式Ｉ−１ａ−２、Ｉ−１ａ−５、Ｉ−１ａ−７、Ｉ−１ａ−８、Ｉ−１ａ−９、Ｉ−１ａ−１０、Ｉ−１ｂ−５、Ｉ−１ｂ−７、Ｉ−１ｂ−８、Ｉ−１ｂ−９、Ｉ−１ｂ−１０の化合物の群から選択され、ただしパラメータは上で与えられる意味を有し、特に好ましくは
Ｒ１１およびＲ１２は互いに独立に、それぞれ１〜７個のＣ原子を有するフッ素化されていないアルキルまたは１〜６個のＣ原子を有するフッ素化されていないアルコキシを表し、
特に好ましくはＲ１１およびＲ１２の一方はアルキルを表し、他方はアルキルまたはアルコキシを表し、
非常に特に好ましくはＲ１１およびＲ１２は、互いに異なる意味を有する。
【００５９】
本発明の好ましい実施形態において液晶媒体は、式Ｉ−２の１種類以上の化合物を含み、ただし好ましくは、
Ｒ１１およびＲ１２は互いに独立に２〜７個のＣ原子を有するアルキル基、例えばプロピルまたはヘキシル基を表すか、またはそれぞれプロピル、ブチル、ペンチルまたはヘキシル基を表す。
【００６０】
本発明の好ましい実施形態において式Ｉ−３の化合物は、式Ｉ−３ａ−１〜Ｉ−３ａ−３およびＩ−３ｂ−１〜Ｉ−３ｂ−３、好ましくは式Ｉ−３ａ−２、Ｉ−３ｂ−２の化合物の群から選択される。
【００６１】
【化２６】
2019531374.tif 000041
2019531374.tif 000042
式中、
パラメータは上で式Ｉ−３において与えられる意味を有し、好ましくは
Ｒ１１およびＲ１２は互いに独立に２〜７個のＣ原子を有するアルキル基、例えばプロピルまたはヘキシル基を表すか、またはそれぞれプロピル、ブチル、ペンチルまたはヘキシル基を表す。
【００６２】
本発明の好ましい実施形態において式Ｉ−４の化合物は、式Ｉ−４ａ−１〜Ｉ−４ａ−３およびＩ−４ｂ−１〜Ｉ−４ｂ−３、好ましくは式Ｉ−４ｂ−２の化合物の群から選択される。
【００６３】
【化２７】
2019531374.tif 000043
2019531374.tif 000044
式中、
パラメータは上で式Ｉ−４において与えられる意味を有し、好ましくは
Ｒ１１およびＲ１２は互いに独立に２〜７個のＣ原子を有するアルキル基、例えばプロピルまたはヘキシル基を表すか、またはそれぞれプロピル、ブチル、ペンチルまたはヘキシル基を表す。
【００６４】
本発明の好ましい実施形態において液晶媒体は、式ＩＩおよびＩＩＩの化合物の群から選択される１種類以上の化合物を含む。
【００６５】
【化２８】
2019531374.tif 000045
2019531374.tif 000046
式中、
Ｒ２１は、それぞれ１〜１５個のＣ原子を有するフッ素化されていないアルキルもしくはフッ素化されていないアルコキシ、またはそれぞれ２〜１５個のＣ原子を有するフッ素化されていないアルケニル、フッ素化されていないアルケニルオキシもしくはフッ素化されていないアルコキシアルキル、好ましくはアルキル、特に好ましくはｎ−アルキルを表し、
Ｒ２２は、Ｈ、それぞれ１〜５個、好ましくは１〜３個、特に好ましくは３個のＣ原子を有するフッ素化されていないアルキルまたはフッ素化されていないアルコキシを表し、
Ｌ２１、Ｌ２２、Ｌ２３、Ｌ２４およびＬ２５は互いに独立に、ＨまたはＦを表し、
【００６６】
【化２９】
2019531374.tif 000047
好ましくは
【００６７】
【化３０】
2019531374.tif 000048
ｎおよびｍは互いに独立に１または２を表し、好ましくは
（ｎ＋ｍ）は、３または４を表し、特に好ましくは
ｎは、２を表し、
Ｘ２は、Ｆ、Ｃｌ、−ＣＦ３または−ＯＣＦ３、好ましくはＦまたはＣｌ、特に好ましくはＦを表す。
【００６８】
式ＩＩの好ましい化合物は、サブ式ＩＩ−１の化合物である。
【００６９】
【化３１】
2019531374.tif 000049
式中、
Ｒ２１およびＸ２は上で与えられる意味を有し、Ｘ２は好ましくはＦを表す。
【００７０】
式ＩＩＩの好ましい化合物は、サブ式ＩＩＩ−１およびＩＩＩ−２の化合物である。
【００７１】
【化３２】
2019531374.tif 000050
2019531374.tif 000051
式中、
Ｒ２１、Ｒ２２およびＸ２は、それぞれ上で与えられる意味を有する。
【００７２】
本発明の好ましい実施形態において液晶媒体は、式ＩＶの１種類以上の化合物を含む。
【００７３】
【化３３】
2019531374.tif 000052
式中、
Ｒ４１およびＲ４２は互いに独立に上で式ＩにおいてＲ１１に示される意味の１つを有し、
Ｌ４１〜Ｌ４４は、それぞれの出現でそれぞれの場合に互いに独立にＨ、１〜５個のＣ原子を有するアルキル、ＦまたはＣｌを表し、
ｐは７〜１４、好ましくは８〜１２、特に好ましくは９〜１０の範囲内の整数を表し、
および好ましくは、
存在する置換基Ｌ４１〜Ｌ４４の少なくとも２個は、Ｈ以外の意味を有し、および
Ｒ４１は、ＣｎＨ２ｎ＋１またはＣＨ２＝ＣＨ−（ＣＨ２）Ｚを表し、および
Ｒ４２は、ＣｍＨ２ｍ＋１またはＯ−ＣｍＨ２ｍ＋１または（ＣＨ２）Ｚ−ＣＨ＝ＣＨ２を表し、
ただし、
ｎおよびｍは互いに独立に、０〜１５の範囲内、好ましくは１〜７の範囲内、特に好ましくは１〜５の範囲内の整数を表し、
ｚは、０、１、２、３または４、好ましくは０または２を表す。
【００７４】
本願の好ましい実施形態において液晶媒体は追加して、式Ｖ、ＶＩＩ、ＶＩＩＩおよびＩＸの化合物の群から選択される１種類以上の化合物を含む。
【００７５】
【化３４】
2019531374.tif 000053
2019531374.tif 000054
2019531374.tif 000055
2019531374.tif 000056
式中、
Ｌ５１は、Ｒ５１またはＸ５１を表し、
Ｌ５２は、Ｒ５２またはＸ５２を表し、
Ｒ５１およびＲ５２は互いに独立に、Ｈ、１〜１７個、好ましくは３〜１０個のＣ原子を有するフッ素化されていないアルキルもしくはフッ素化されていないアルコキシまたは２〜１５個、好ましくは３〜１０個のＣ原子を有するフッ素化されていないアルケニル、フッ素化されていないアルケニルオキシもしくはフッ素化されていないアルコキシアルキル、好ましくはアルキルまたはフッ素化されていないアルケニルを表し、
Ｘ５１およびＸ５２は互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシまたは２〜７個のＣ原子を有するフッ素化されたアルケニル、フッ素化されたアルケニルオキシもしくはフッ素化されたアルコキシアルキル、好ましくはフッ素化されたアルコキシ、フッ素化されたアルケニルオキシ、ＦまたはＣｌを表し、
【００７６】
【化３５】
2019531374.tif 000057
好ましくは
【００７７】
【化３６】
2019531374.tif 000058
式中、
Ｌ７１は、Ｒ７１またはＸ７１を表し、
Ｌ７２は、Ｒ７２またはＸ７２を表し、
Ｒ７１およびＲ７２は互いに独立に、Ｈ、１〜１７個、好ましくは３〜１０個のＣ原子を有するフッ素化されていないアルキルもしくはフッ素化されていないアルコキシまたは２〜１５個、好ましくは３〜１０個のＣ原子を有するフッ素化されていないアルケニル、フッ素化されていないアルケニルオキシもしくはフッ素化されていないアルコキシアルキル、好ましくはアルキルまたはフッ素化されていないアルケニルを表し、
Ｘ７１およびＸ７２は互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシまたは２〜７個のＣ原子を有するフッ素化されたアルケニル、フッ素化されていないかフッ素化されたアルケニルオキシもしくはフッ素化されていないかフッ素化されたアルコキシアルキル、好ましくはフッ素化されたアルコキシ、フッ素化されたアルケニルオキシ、ＦまたはＣｌを表し、および
Ｚ７１〜Ｚ７３は互いに独立に、トランス−ＣＨ＝ＣＨ−、トランス−ＣＦ＝ＣＦ−、−Ｃ≡Ｃ−または単結合を表し、それらの１つは好ましくは単結合を表し、特に好ましくは全てが単結合を表し、
【００７８】
【化３７】
2019531374.tif 000059
好ましくは
【００７９】
【化３８】
2019531374.tif 000060
Ｒ８１およびＲ８２は互いに独立に、Ｈ、１〜１５個、好ましくは３〜１０個のＣ原子を有するフッ素化されていないアルキルもしくはアルコキシまたは２〜１５個、好ましくは３〜１０個のＣ原子を有するフッ素化されていないアルケニル、アルケニルオキシもしくはアルコキシアルキル、好ましくはフッ素化されていないアルキルまたはアルケニルを表し、
Ｚ８１およびＺ８２の一方はトランス−ＣＨ＝ＣＨ−、トランス−ＣＦ＝ＣＦ−または−Ｃ≡Ｃ−を表し、他方は互いに独立にトランス−ＣＨ＝ＣＨ−、トランス−ＣＦ＝ＣＦ−または単結合を表し、それらの一方は好ましくは−Ｃ≡Ｃ−またはトランス−ＣＨ＝ＣＨ−を表し、他方は単結合を表し、および
【００８０】
【化３９】
2019531374.tif 000061
【００８１】
【化４０】
2019531374.tif 000062
式中、
Ｌ９１は、Ｒ９１またはＸ９１を表し、
Ｌ９２は、Ｒ９２またはＸ９２を表し、
Ｒ９１およびＲ９２は互いに独立に、Ｈ、１〜１５個、好ましくは３〜１０個のＣ原子を有するフッ素化されていないアルキルもしくはアルコキシまたは２〜１５個、好ましくは３〜１０個のＣ原子を有するフッ素化されていないアルケニル、アルケニルオキシもしくはアルコキシアルキル、好ましくはフッ素化されていないアルキルまたはアルケニルを表し、
Ｘ９１およびＸ９２は互いに独立に、Ｈ、Ｆ、Ｃｌ、−ＣＮ、−ＮＣＳ、−ＳＦ５、１〜７個のＣ原子を有するフッ素化されたアルキルもしくはフッ素化されたアルコキシまたは２〜７個のＣ原子を有するフッ素化されたアルケニル、フッ素化されていないかフッ素化されたアルケニルオキシもしくはフッ素化されていないかフッ素化されたアルコキシアルキル、好ましくはフッ素化されたアルコキシ、フッ素化されたアルケニルオキシ、ＦまたはＣｌを表し、および
Ｚ９１〜Ｚ９３は互いに独立に、トランス−ＣＨ＝ＣＨ−、トランス−ＣＦ＝ＣＦ−、−Ｃ≡Ｃ−または単結合を表し、それらの１つは好ましくは単結合を表し、特に好ましくは全てが単結合を表し、
【００８２】
【化４１】
2019531374.tif 000063
【００８３】
【化４２】
2019531374.tif 000064
本発明の好ましい実施形態において液晶媒体は式Ｖの、好ましくは式Ｖ−１〜Ｖ−３の、好ましくは式ＶＩ−１および／またはＶ−２および／またはＶ−３の、好ましくは式Ｖ−１およびＶ−２の化合物の群から選択される１種類以上の化合物を含む。
【００８４】
【化４３】
2019531374.tif 000065
式中パラメータは、それぞれ上で式Ｖに示される意味を有し、好ましくは
Ｒ５１は、１〜７個のＣ原子を有するフッ素化されていないアルキルまたは２〜７個のＣ原子を有するフッ素化されていないアルケニルを表し、
Ｒ５２は、１〜７個のＣ原子を有するフッ素化されていないアルキルまたは２〜７個のＣ原子を有するフッ素化されていないアルケニルまたは１〜７個のＣ原子を有するフッ素化されていないアルコキシを表し、
Ｘ５１およびＸ５２は互いに独立に、Ｆ、Ｃｌ、−ＯＣＦ３、−ＣＦ３、−ＣＮ、−ＮＣＳまたは−ＳＦ５、好ましくはＦ、Ｃｌ、−ＯＣＦ３または−ＣＮを表す。
【００８５】
式Ｖ−１の化合物は好ましくは、式Ｖ−１ａ〜Ｖ−１ｄ、好ましくは式Ｖ−１ｃおよびＶ−１ｄの化合物の群から選択される。
【００８６】
【化４４】
2019531374.tif 000066
式中パラメータは、それぞれ上で式Ｖ−１に示される意味を有し、ただし
Ｙ５１およびＹ５２は、それぞれの場合で互いに独立にＨまたはＦを表し、および好ましくは
Ｒ５１は、アルキルまたはアルケニルを表し、および
Ｘ５１は、Ｆ、Ｃｌまたは−ＯＣＦ３を表す。
【００８７】
式Ｖ−２の化合物は好ましくは、式Ｖ−２ａ〜Ｖ−２ｅの化合物の群および／または式Ｖ−２ｆおよびＶ−２ｇの化合物の群から選択される。
【００８８】
【化４５】
2019531374.tif 000067
それぞれの場合において式Ｖ−２ａの化合物は式Ｖ−２ｂおよびＶ−２ｃの化合物から除外され、式Ｖ−２ｂの化合物は式Ｖ−２ｃの化合物から除外され、式Ｖ−２ｅの化合物は式Ｖ−２ｆの化合物から除外され、および
ただしパラメータは、それぞれ上で式Ｖ−１に示される意味を有し、ただし
Ｙ５１およびＹ５２は、それぞれの場合で互いに独立にＨまたはＦを表し、および好ましくは
Ｙ５１およびＹ５２は、それぞれの場合で互いに独立にＨまたはＦを表し、好ましくは同様にＨを表す。
【００８９】
式Ｖ−３の化合物は好ましくは、式Ｖ−３ａの化合物である。
【００９０】
【化４６】
2019531374.tif 000068
式中パラメータは、それぞれ上で式Ｖ−１に示される意味を有し、ただし好ましくは
Ｘ５１は、Ｆ、Ｃｌ、好ましくはＦを表し、
Ｘ５２は、Ｆ、Ｃｌまたは−ＯＣＦ３、好ましくは−ＯＣＦ３を表す。
【００９１】
式Ｖ−１ａの化合物は好ましくは、式Ｖ−１ａ−１およびＶ−１ａ−２の化合物の群から選択され、より好ましくは式Ｖのこれらの化合物は、それらより主に成り、より更に好ましくは本質的に成り、非常に特に好ましくは完全に成る。
【００９２】
【化４７】
2019531374.tif 000069
式中、
Ｒ５１は上で示される意味を有し、好ましくはＣｎＨ２ｎ＋１を表し、ただし
ｎは０〜７の範囲内、好ましくは１〜５の範囲内の整数、特に好ましくは３または７を表す。
【００９３】
式Ｖ−１ｂの化合物は好ましくは、式Ｖ−１ｂ−の化合物である。
【００９４】
【化４８】
2019531374.tif 000070
式中、
Ｒ５１は上で示される意味を有し、好ましくはＣｎＨ２ｎ＋１を表し、ただし
ｎは０〜１５の範囲内、好ましくは１〜７、特に好ましくは１〜５の範囲内の整数を表す。
【００９５】
式Ｖ−１ｃの化合物は、好ましくは式Ｖ−１ｃ−１〜Ｖ−１ｃ−４の化合物の群から選択され、特に好ましくは式Ｖ−１ｃ−１およびＶ−１ｃ−２の化合物の群から選択される。
【００９６】
【化４９】
2019531374.tif 000071
式中、
Ｒ５１は上で示される意味を有し、好ましくはＣｎＨ２ｎ＋１を表し、ただし
ｎは０〜１５の範囲内、好ましくは１〜７、特に好ましくは１〜５の範囲内の整数を表す。
【００９７】
式Ｖ−１ｄの化合物は、好ましくは式Ｖ−１ｄ−１およびＶ−１ｄ−２の化合物の群から選択され、特に好ましくは式Ｖ−１ｄ−２の化合物である。
【００９８】
【化５０】
2019531374.tif 000072
式中、
Ｒ５１は上で示される意味を有し、好ましくはＣｎＨ２ｎ＋１を表し、ただし
ｎは０〜１５の範囲内、好ましくは１〜７、特に好ましくは１〜５の範囲内の整数を表す。
【００９９】
式Ｖ−２ａの化合物は、好ましくは式Ｖ−２ａ−１およびＶ−２ａ−２の化合物の群から選択され、特に好ましくは式Ｖ−２ａ−１の化合物である。
【０１００】
【化５１】
2019531374.tif 000073
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１０１】
特に式Ｖ−２ａ−１の場合に（Ｒ５１およびＲ５２）の好ましい組合せは、（ＣｎＨ２ｎ＋１およびＣｍＨ２ｍ＋１）、（ＣｎＨ２ｎ＋１およびＯ−ＣｍＨ２ｍ＋１）、（ＣＨ２＝ＣＨ−（ＣＨ２）ＺおよびＣｍＨ２ｍ＋１）、（ＣＨ２＝ＣＨ−（ＣＨ２）ＺおよびＯ−ＣｍＨ２ｍ＋１）ならびに（ＣｎＨ２ｎ＋１および（ＣＨ２）Ｚ−ＣＨ＝ＣＨ２）である。
【０１０２】
式Ｖ−２ｂの好ましい化合物は、式Ｖ−２ｂ−１の化合物である。
【０１０３】
【化５２】
2019531374.tif 000074
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１０４】
ここで（Ｒ５１およびＲ５２）の好ましい組合せは特に、（ＣｎＨ２ｎ＋１およびＣｍＨ２ｍ＋１）である。
【０１０５】
式Ｖ−２ｃの好ましい化合物は、式Ｖ−２ｃ−１の化合物である。
【０１０６】
【化５３】
2019531374.tif 000075
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１０７】
ここで（Ｒ５１およびＲ５２）の好ましい組合せは特に、（ＣｎＨ２ｎ＋１およびＣｍＨ２ｍ＋１）である。
【０１０８】
式Ｖ−２ｄの好ましい化合物は、式Ｖ−２ｄ−１の化合物である。
【０１０９】
【化５４】
2019531374.tif 000076
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１１０】
ここで（Ｒ５１およびＲ５２）の好ましい組合せは特に、（ＣｎＨ２ｎ＋１およびＣｍＨ２ｍ＋１）である。
【０１１１】
式Ｖ−２ｅの好ましい化合物は、式Ｖ−２ｅ−１の化合物である。
【０１１２】
【化５５】
2019531374.tif 000077
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１１３】
ここで（Ｒ５１およびＲ５２）の好ましい組合せは特に、（ＣｎＨ２ｎ＋１およびＣｍＨ２ｍ＋１）である。
【０１１４】
式Ｖ−２ｆの好ましい化合物は、式Ｖ−２ｆ−１の化合物である。
【０１１５】
【化５６】
2019531374.tif 000078
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１１６】
ここで（Ｒ５１およびＲ５２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１１７】
式Ｖ−２ｇの好ましい化合物は、式Ｖ−２ｇ−１の化合物である。
【０１１８】
【化５７】
2019531374.tif 000079
式中、
Ｒ５１は上で示される意味を有し、好ましくはＣｎＨ２ｎ＋１またはＣＨ２＝ＣＨ−（ＣＨ２）Ｚを表し、および
Ｒ５２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１１９】
ここで（Ｒ５１およびＲ５２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
【０１２０】
式ＶＩＩの化合物は好ましくは、式ＶＩＩ−１〜ＶＩＩ−６の化合物の群から選択される。
【０１２１】
【化５８】
2019531374.tif 000080
ただし式ＶＩＩ−５の化合物は式ＶＩＩ−６の化合物から除外され、および
式中パラメータは、それぞれ上で式ＶＩＩに示される意味を有し、および好ましくは
Ｒ７１は、それぞれ１〜７個のＣ原子を有するフッ素化されていないアルキルもしくはアルコキシ、または２〜７個のＣ原子を有するフッ素化されていないアルケニルを表し、
Ｒ７２は、それぞれ１〜７個のＣ原子を有するフッ素化されていないアルキルもしくはアルコキシ、または２〜７個のＣ原子を有するフッ素化されていないアルケニルを表し、および
Ｘ７２は、Ｆ、Ｃｌまたは−ＯＣＦ３、好ましくはＦを表し、および
特に好ましくは、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１２２】
式ＶＩＩ−１の化合物は好ましくは、式ＶＩＩ−１ａ〜ＶＩＩ−１ｄの化合物の群から選択される。
【０１２３】
【化５９】
2019531374.tif 000081
式中Ｘ７２は上で式ＶＩＩ−２に与えられる意味を有し、および
Ｒ７１は上で示される意味を有し、好ましくはＣｎＨ２ｎ＋１を表し、ただし
ｎは１〜７、好ましくは２〜６、特に好ましくは２、３または５を表し、および
ｚは、０、１、２、３または４、好ましくは０または２を表し、および
Ｘ７２は好ましくは、Ｆを表す。
【０１２４】
式ＶＩＩ−２の化合物は好ましくは、式ＶＩＩ−２ａおよびＶＩＩ−２ｂの、特に好ましくは式ＶＩＩ−２ａの化合物の群から選択される。
【０１２５】
【化６０】
2019531374.tif 000082
式中、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１２６】
ここで（Ｒ７１およびＲ７２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１２７】
式ＶＩＩ−３の化合物は好ましくは、式ＶＩＩ−３ａの化合物である。
【０１２８】
【化６１】
2019531374.tif 000083
式中、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１２９】
ここで（Ｒ７１およびＲ７２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１３０】
式ＶＩＩ−４の化合物は好ましくは、式ＶＩＩ−４ａの化合物である。
【０１３１】
【化６２】
2019531374.tif 000084
式中、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１３２】
ここで（Ｒ７１およびＲ７２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１３３】
式ＶＩＩ−５の化合物は好ましくは、式ＶＩＩ−５ａおよびＶＩＩ−５ｂの、より好ましくは式ＶＩＩ−５ａの化合物の群から選択される。
【０１３４】
【化６３】
2019531374.tif 000085
式中、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１３５】
ここで（Ｒ７１およびＲ７２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１３６】
式ＶＩＩ−６の化合物は好ましくは、式ＶＩＩ−６ａおよびＶＩＩ−６ｂの化合物の群から選択される。
【０１３７】
【化６４】
2019531374.tif 000086
式中、
Ｒ７１は上で示される意味を有し、好ましくはＣｎＨ２ｎ＋１またはＣＨ２＝ＣＨ−（ＣＨ２）Ｚを表し、および
Ｒ７２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１３８】
ここで（Ｒ７１およびＲ７２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１３９】
式ＶＩＩＩの化合物は好ましくは式ＶＩＩＩ−１〜ＶＩＩＩ−３の化合物の群から選択され、より好ましくは式ＶＩＩＩのこれらの化合物は、それらより主に成り、より更に好ましくは本質的に成り、非常に特に好ましくは完全に成る。
【０１４０】
【化６５】
2019531374.tif 000087
式中、
Ｙ８１およびＹ８２の一方はＨを表し、他方はＨまたはＦを表し、および
Ｒ８１は上で示される意味を有し、好ましくはＣｎＨ２ｎ＋１またはＣＨ２＝ＣＨ−（ＣＨ２）Ｚを表し、および
Ｒ８２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１４１】
ここで（Ｒ８１およびＲ８２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１４２】
式ＶＩＩＩ−１の化合物は好ましくは、式ＶＩＩＩ−１ａ〜ＶＩＩＩ−１ｃの化合物の群から選択される。
【０１４３】
【化６６】
2019531374.tif 000088
式中、
Ｒ８１は上で示される意味を有し、好ましくはＣｎＨ２ｎ＋１またはＣＨ２＝ＣＨ−（ＣＨ２）Ｚを表し、および
Ｒ８２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１４４】
ここで（Ｒ８１およびＲ８２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＣｍＨ２ｍ＋１）である。
【０１４５】
式ＶＩＩＩ−２の化合物は好ましくは、式ＶＩＩＩ−２ａの化合物である。
【０１４６】
【化６７】
2019531374.tif 000089
式中、
Ｒ８１は上で示される意味を有し、好ましくはＣｎＨ２ｎ＋１またはＣＨ２＝ＣＨ−（ＣＨ２）Ｚを表し、および
Ｒ８２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１４７】
ここで（Ｒ８１およびＲ８２）の好ましい組合せは特に、（ＣｎＨ２ｎ＋１およびＣｍＨ２ｍ＋１）、（ＣｎＨ２ｎ＋１およびＯ−ＣｍＨ２ｍ＋１）ならびに（ＣＨ２＝ＣＨ−（ＣＨ２）ＺおよびＣｍＨ２ｍ＋１）、特に好ましくは（ＣｎＨ２ｎ＋１およびＣｍＨ２ｍ＋１）である。
【０１４８】
式ＶＩＩＩ−３の化合物は好ましくは、式ＶＩＩＩ−３ａの化合物である。
【０１４９】
【化６８】
2019531374.tif 000090
式中、
Ｒ８１は上で示される意味を有し、好ましくはＣｎＨ２ｎ＋１またはＣＨ２＝ＣＨ−（ＣＨ２）Ｚを表し、および
Ｒ８２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１５０】
ここで（Ｒ８１およびＲ８２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）である。
【０１５１】
式ＩＸの化合物は好ましくは、式ＩＸ−１〜ＩＸ−３の化合物の群から選択される。
【０１５２】
【化６９】
2019531374.tif 000091
式中パラメータは、それぞれ上で式ＩＸに示される意味を有し、好ましくは
【０１５３】
【化７０】
2019531374.tif 000092
および式中、
Ｒ９１は上で示される意味を有し、好ましくはＣｎＨ２ｎ＋１またはＣＨ２＝ＣＨ−（ＣＨ２）Ｚを表し、および
Ｒ９２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１５４】
ここで（Ｒ９１およびＲ９２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）である。
【０１５５】
式ＩＸ−１の化合物は好ましくは、式ＩＸ−１ａ〜ＩＸ−１ｅの化合物の群から選択される。
【０１５６】
【化７１】
2019531374.tif 000093
式中パラメータは、それぞれ上で与えられる意味を有し、好ましくは
Ｒ９１は上で示される意味を有し、好ましくはＣｎＨ２ｎ＋１を表し、および
ｎは０〜１５の範囲内、好ましくは１〜７、特に好ましくは１〜５の範囲内の整数を表し、および
Ｘ９２は好ましくは、ＦまたはＣｌを表す。
【０１５７】
式ＩＸ−２の化合物は好ましくは、式ＩＸ−２ａおよびＩＸ−２ｂの化合物の群から選択される。
【０１５８】
【化７２】
2019531374.tif 000094
式中、
Ｒ９１は上で示される意味を有し、好ましくはＣｎＨ２ｎ＋１またはＣＨ２＝ＣＨ−（ＣＨ２）Ｚを表し、および
Ｒ９２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１５９】
ここで（Ｒ９１およびＲ９２）の好ましい組合せは特に、（ＣｎＨ２ｎ＋１およびＣｍＨ２ｍ＋１）である。
【０１６０】
式ＩＸ−３の化合物は好ましくは、式ＩＸ−３ａおよびＩＸ−３ｂの化合物の群から選択される。
【０１６１】
【化７３】
2019531374.tif 000095
式中、
Ｒ９１は上で示される意味を有し、好ましくはＣｎＨ２ｎ＋１またはＣＨ２＝ＣＨ−（ＣＨ２）Ｚを表し、および
Ｒ９２は上で示される意味を有し、好ましくはＣｍＨ２ｍ＋１またはＯ−ＣｍＨ２ｍ＋１または（ＣＨ２）Ｚ−ＣＨ＝ＣＨ２を表し、ただし
ｎおよびｍは互いに独立に０〜１５の範囲内、好ましくは１〜７、特に好ましくは１〜５の範囲内の整数を表し、および
ｚは、０、１、２、３または４、好ましくは０または２を表す。
【０１６２】
ここで（Ｒ９１およびＲ９２）の好ましい組合せは特に、（ＣｎＨ２ｎ＋１およびＣｍＨ２ｍ＋１）ならびに（ＣｎＨ２ｎ＋１およびＯ−ＣｍＨ２ｍ＋１）、特に好ましくは（ＣｎＨ２ｎ＋１およびＯ−ＣｍＨ２ｍ＋１）である。
【０１６３】
本発明による液晶媒体は高周波技術のための、または電磁スペクトルのマイクロ波領域および／またはミリメートル波領域のための構成要素における使用に非常に適している。本発明は、この媒体の使用およびこれらの構成要素に関する。
【０１６４】
また本発明は電気光学的ディスプレイにおける、特に高周波技術のための構成要素における液晶媒体の使用にも関する。
【０１６５】
本発明は更に本発明による液晶媒体を含み、高周波技術のための構成要素、特に高周波デバイスのための構成要素、マイクロ波またはミリメートル波領域で動作する特にギガヘルツ領域およびテラヘルツ領域のための特にアンテナに関する。また本発明は、そのような構成要素を含むマイクロ波アンテナアレイに関する。好ましい構成要素は位相シフタ、バラクタ、無線およびラジオ波アンテナアレイ、整合回路適応フィルタおよびその他であり、チューナブルフェーズドアレイアンテナ用または「リフレクトアレイ」に基づくマイクロ波アンテナのチューナブルセル用のマイクロ波位相シフトのために用いられる。
【０１６６】
本発明は更に、本発明による高周波技術のための構成要素が電気的にアドレスされるマイクロ波アンテナアレイをチューニングする方法に関する。
【０１６７】
本発明による液晶媒体は好ましくは、２個のみまたはそれより少ない５員環および／または６員環を有する化合物を１０％以下、好ましくは５％以下、特に好ましくは２％以下、非常に特に好ましくは１％以下で含み、特には完全に含まない。
【０１６８】
本願において化合物に使用される略語（頭字語）の定義は下の表Ｄに示されるか、表Ａ〜Ｃから明らかである。
【０１６９】
本発明によれば液晶媒体は、１種類以上の式Ｑの化合物および１種類以上の式Ｔの化合物を含む。
【０１７０】
本発明の好ましい実施形態によれば、液晶媒体は
・１種類以上の式Ｑの化合物および１種類以上の式Ｔの化合物、
・１種類以上の式Ｑの化合物および１種類以上の式Ｕの化合物、
・１種類以上の式Ｑの化合物および１種類以上の式Ｉの化合物、
・１種類以上の式Ｑの化合物、１種類以上の式Ｔの化合物および１種類以上の式Ｕの化合物、
・１種類以上の式Ｑの化合物、１種類以上の式Ｔの化合物および１種類以上の式Ｉの化合物、
・１種類以上の式Ｑの化合物、１種類以上の式Ｕの化合物および１種類以上の式Ｉの化合物、
・１種類以上の式Ｑの化合物、１種類以上の式Ｔの化合物、１種類以上の式Ｕの化合物および１種類以上の式Ｉの化合物、
・１種類以上の式Ｑの化合物、１種類以上の式Ｔの化合物および１種類以上の式Ｖの化合物、
・１種類以上の式Ｑの化合物、１種類以上の式Ｔの化合物および１種類以上の式ＩＩの化合物、
・１種類以上の式Ｑの化合物、１種類以上の式Ｔの化合物ならびに１種類以上の式ＶおよびＵの化合物
を含む。
【０１７１】
本発明によれば液晶媒体は１種類以上の式Ｑの化合物および１種類以上の式Ｔの化合物を含む。媒体は好ましくは、式Ｑ−４および／またはＱ５、より好ましくはＱ−５の化合物を、式Ｔ−１、Ｔ−２、Ｔ−３、Ｔ−４および／またはＴ−５、好ましくはＴ−１および／またはＴ−３、特に好ましくはＴ−１およびＴ−３の１種類以上の化合物と組み合わせて含む。
【０１７２】
液晶媒体は好ましくは、式Ｉ−１ａ−１〜Ｉ−１ａ−１２の、特に好ましくは式Ｉ−１ａ−２の化合物から選択される１種類以上の化合物；非常に特に好ましくは式Ｉ−１ａ−２の１種類以上の化合物と、式Ｉ−１ａ−１および式Ｉ−１ａ−３〜Ｉ−１ａ−１２の化合物の群から選択される１種類以上の化合物と、式Ｉ−１ｂ−１〜Ｉ−１ｂ−１２および／またはＩ−２および／またはＩ−３および／またはＩ−４の１種類以上の化合物とを含む。
【０１７３】
本発明の更に好ましい実施形態において液晶媒体は、式Ｉ−１ｂ−１〜Ｉ−１ｂ−１２の化合物の群から選択され、特に好ましくは式Ｉ−１ｂ−５および／またはＩ−１ｂ−７および／またはＩ−１ｂ−８および／またはＩ−１ｂ−９および／またはＩ−１ｂ−１０の化合物の群から選択される１種類以上の化合物と、式Ｉ−１ａ−１〜Ｉ−１ａ−１２の、好ましくは式Ｉ−１ａ−２の化合物の群から選択される１種類以上の化合物と、および／または式Ｉ−２および／またはＩ−３および／またはＩ−４の１種類以上の化合物とを含む。
【０１７４】
本発明の更に好ましい実施形態において液晶媒体は、式Ｉ−２の１種類以上の化合物と、式Ｉ−１、好ましくは式Ｉ−１ａ、好ましくは式Ｉ−１ａ−２および／またはＩ−１ｂの１種類以上の化合物と、および／または式Ｉ−３および／またはＩ−４の１種類以上の化合物とを含む。
【０１７５】
本発明の更に好ましい実施形態において液晶媒体は、式Ｉ−３の１種類以上の化合物と、式Ｉ−１、好ましくは式Ｉ−１ａ、好ましくは式Ｉ−１ａ−２および／またはＩ−１ｂの１種類以上の化合物と、および／または式Ｉ−２および／またはＩ−４の１種類以上の化合物とを含む。
【０１７６】
本発明の更に好ましい実施形態において液晶媒体は、式Ｉ−４の１種類以上の化合物と、式Ｉ−１、好ましくは式Ｉ−１ａ、好ましくは式Ｉ−１ａ−２および／またはＩ−１ｂの１種類以上の化合物と、および／または式Ｉ−２および／またはＩ−３の１種類以上の化合物とを含む。
【０１７７】
本発明の好ましい実施形態において液晶媒体は、式Ｖの、好ましくはサブ式Ｖ−２の、特に好ましくは式Ｖ−２ａの１種類以上の化合物を含む。
【０１７８】
好ましい実施形態において液晶媒体は、化合物ＰＧＰ−２−３、ＰＧＰ−２−４、ＰＧＰ−２−５、ＰＧＰ−２−２ＶおよびＰＧＰ−２−２Ｖ１の群から選択される１種類以上の化合物を含む。
【０１７９】
本発明の好ましい実施形態において液晶媒体は、式Ｕの、好ましくはサブ式Ｕ−１ａ、Ｕ−２ｂ、Ｕ−２ｃ、Ｕ−３ｂおよびＵ−３ｃの群から選択され、特に好ましくは式Ｕ−１ａの１種類以上の化合物を含む。
【０１８０】
本発明による液晶媒体は、式Ｑ、Ｔ、Ｉ、ＶおよびＵの、好ましくはＱ、Ｔ、ＶおよびＵの、またはＱ、ＴおよびＵの化合物の群から選択される化合物を好ましくは含み、より好ましくは主に成り、より更に好ましくは本質的に成り、非常に特に好ましくは完全に成る。
【０１８１】
本発明の更に好ましい実施形態において液晶媒体は、式Ｖの１種類以上の化合物と、式ＶＩＩの１種類以上の化合物とを含む。
【０１８２】
本発明による液晶媒体は同様に好ましくは、式Ｖの１種類以上の化合物と、式Ｕの１種類以上の化合物と、式ＶＩＩＩの１種類以上の化合物とを含む。
【０１８３】
好ましい実施形態において本発明による液晶媒体は１種類以上の式Ｑの化合物を、混合物全体の１％〜１５％、より好ましくは２％〜１２％、より更に好ましくは３％〜１０％、非常に好ましくは４％〜８％の合計濃度で含む。
【０１８４】
好ましい実施形態において本発明による液晶媒体は１種類以上の式Ｔの化合物を、混合物全体の２０％〜７０％、より好ましくは２５％〜６０％、非常に好ましくは３０％〜４５％の合計濃度で含む。
【０１８５】
好ましい実施形態において本発明による液晶媒体は１種類以上の式Ｉの化合物を、混合物全体の１０％〜９０％、より好ましくは２０％〜８０％、より更に好ましくは３０％〜７０％、非常に好ましくは４０％〜６０％の合計濃度で含む。
【０１８６】
媒体中に存在するのであれば式ＩＶの化合物は、混合物全体の好ましくは１％〜２０％、より好ましくは２％〜１５％、より更に好ましくは３％〜１２％、非常に好ましくは５％〜１０％の合計濃度で使用される。
【０１８７】
本願による液晶媒体が１種類以上の式Ｖの化合物を含む場合、これらの化合物の濃度は全体で好ましくは３〜２５％、好ましくは７〜２０％、特に好ましくは１０〜１５％である。
【０１８８】
本願による液晶媒体が１種類以上の式Ｕの化合物を含む場合、これらの化合物の濃度は全体で好ましくは１５〜７５％、好ましくは３０〜６０％、特に好ましくは４５〜５５％である。
【０１８９】
本願による液晶媒体が１種類以上の式ＶＩＩの化合物を含む場合、これらの化合物の濃度は全体で好ましくは４〜２５％、好ましくは８〜２０％、特に好ましくは１０〜１４％である。
【０１９０】
本願による液晶媒体が１種類以上の式ＶＩＩＩの化合物を含む場合、これらの化合物の濃度は全体で好ましくは１５〜３５％、好ましくは１８〜３０％、特に好ましくは２２〜２６％である。
【０１９１】
本願による液晶媒体が１種類以上の式ＩＸの化合物を含む場合、これらの化合物の濃度は全体で好ましくは５〜２５％、好ましくは１０〜２０％、特に好ましくは１３〜１７％である。
【０１９２】
本願において組成物との関連で「含む」とは、媒体が示された化合物（１種類）または化合物（多種類）を好ましくは１０％以上、非常に好ましくは２０％以上の合計濃度で含むことを意味する。
【０１９３】
これに関連して「主に成る」とは媒体が、５５％以上、好ましくは６０％以上、非常に好ましくは７０％以上の示された化合物（１種類）または化合物（多種類）を含むことを意味する。
【０１９４】
これに関連して「本質的に成る」とは媒体が、８０％以上、好ましくは９０％以上、非常に好ましくは９５％以上の示された化合物（１種類）または化合物（多種類）を含むことを意味する。
【０１９５】
これに関連して「完全に成る」とは媒体が、９８％以上、好ましくは９９％以上、非常に好ましくは１００．０％の示された化合物（１種類）または化合物（多種類）を含むことを意味する。
【０１９６】
また上記で明示的に言及されていない他のメソゲン化合物も、本発明による媒体中に任意および有利に使用できる。そのような化合物は当業者に既知である。
【０１９７】
本発明による液晶媒体は好ましくは、９０℃以上、より好ましくは１００℃以上、より更に好ましくは１２０℃以上、特に好ましくは１５０℃以上、非常に特に好ましくは１７０℃以上の透明点を有する。
【０１９８】
本発明による液晶媒体は好ましくは、１６０℃以下、より好ましくは１４０℃以下、特に好ましくは１２０℃以下、非常に特に好ましくは１００℃以下の透明点を有する。
【０１９９】
本発明による媒体のネマチック相は好ましくは、少なくとも０℃以下〜９０℃以上にわたる。本発明による媒体は、好ましくは少なくとも−１０℃以下〜１２０℃以上、非常に好ましくは少なくとも−２０℃以下〜１４０℃以上、特に少なくとも−３０℃以下〜１５０℃以上、非常に特に好ましくは少なくとも−４０℃以下〜１７０℃以上である更に広いネマチック相範囲を示すことが有利である。
【０２００】
本明細書において「ネマチック相を有する」という表現は一方で、対応する温度における低温ではスメクチック相および結晶化も観察されないことを意味し他方で、ネマチック相から加熱しても透明化は起こらないことを意味する。低温での検討は対応する温度において流動粘度計で行われ、５μｍの層厚を有する試験用セル中に少なくとも１００時間貯蔵して確認される。高温において透明点は、毛管中で従来法によって測定される。
【０２０１】
本発明の好ましい実施形態において用いられる液晶媒体は、正の誘電異方性（Δε）を有する。本発明による液晶媒体のΔεは１ｋＨｚおよび２０℃において、好ましくは１以上、より好ましくは２以上、非常に好ましくは５以上である。
【０２０２】
好ましい実施形態においΔεは１．８以上および１５．０以下、より好ましくは２．０以上および１２．０以下の間、特に好ましくは３．０以上および１１．０以下の間、非常に特に好ましくは３．５以上および１０．０以下の間である。
【０２０３】
本発明による液晶媒体のΔｎは５８９ｎｍ（ＮａＤ）および２０℃において好ましくは０．２００以上〜０．９０以下の範囲内、より好ましくは０．２５０以上〜０．９０以下の範囲内、より更に好ましくは０．３００以上〜０．８５以下の範囲内、非常に特に好ましくは０．３５０以上〜０．８００以下の範囲である。
【０２０４】
本発明による液晶媒体のΔｎは５８９ｎｍ（ＮａＤ）および２０℃において好ましくは０．３５０以下、より好ましくは０．３００以下、より更に好ましくは０．２５０以下、特に好ましくは０．２００以下である。
【０２０５】
本発明による液晶媒体のΔｎは５８９ｎｍ（ＮａＤ）および２０℃において好ましくは０．９００以上、より好ましくは０．８５０以上、特に好ましくは０．８００以上である。
【０２０６】
更に本発明による液晶媒体は、マイクロ波領域における高い異方性値を特徴とする。約８．３ＧＨｚにおける複屈折率は例えば、好ましくは０．１４以上、特に好ましくは０．１５以上、特に好ましくは０．２０以上、特に好ましくは０．２５以上、非常に特に好ましくは０．３０以上である。加えて複屈折率は好ましくは０．８０以下である。
【０２０７】
本願において「誘電的に正」との表現はΔε＞３．０である化合物を記載し、「誘電的に中性」は−１．５≦Δε≦３．０のものを記載し、「誘電的に負」はΔε＜−１．５のものを記載する。Δεは、１ｋＨｚの周波数および２０℃において決定される。それぞれの化合物の誘電異方性は、それぞれ個々の化合物のネマチックホスト混合物中１０％の溶液の結果から決定される。ホスト混合物中のそれぞれの化合物の溶解度が１０％未満の場合、濃度を５％に低下する。試験用混合物の静電容量は、ホメオトロピック配向を有するセルおよびホモジニアス配向を有するセルの両者において決定される。両タイプのセルのセル厚は、およそ２０μｍである。印加される電圧は１ｋＨｚの周波数および典型的には０．５Ｖ〜１．０Ｖの有効値を有する矩形波であるが、それはそれぞれの試験用混合物の容量閾値より常に低くなるよう選択される。
【０２０８】
誘電的に正の化合物に使用されるホスト混合物は混合物ＺＬＩ−４７９２であり、誘電的に中性および誘電的に負の化合物に使用されるものは混合物ＺＬＩ−３０８６であり、両者ともドイツ国メルク社製である。化合物の誘電定数の絶対値は、興味ある化合物を添加した際のホスト混合物のそれぞれの値の変化から決定される。値は興味ある化合物の濃度１００％に外挿される。
【０２０９】
いずれの場合も他に明言しない限り本願において「閾電圧」との表現は光学的閾値を指して１０％相対コントラスト（Ｖ１０）を引用し、「飽和電圧」との表現は光学的飽和を指して９０％相対コントラスト（Ｖ９０）を引用する。また容量閾電圧（Ｖ０）はフレデリック閾値（ＶＦｒ）とも呼ばれ、明言する場合にのみ使用する。
【０２１０】
本願で示されるパラメータの範囲は他に明言しない限り、全て限界値を含む。
【０２１１】
互いに組み合わせて様々な範囲の特性について示される異なる上限値および下限値は、追加の好ましい範囲を生じる。
【０２１２】
本願を通して他に明言しない限り、以下の条件および定義が適用される。全ての濃度は重量パーセントで引用され、それぞれの混合物の全体に関し、全ての温度は摂氏で引用され、全ての温度差は差異度で引用される。全ての物理的性質は「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ」１９９７年１１月刊、メルク社、ドイツ国に従って決定され、他に明言しない限り２０℃の温度について引用される。光学異方性（Δｎ）は５８９．３ｎｍの波長で決定される。誘電異方性（Δε）は１ｋＨｚの周波数で決定される。閾電圧ならびに全ての他の電気光学的特性は、メルク社で製造された試験用セルを使用して決定される。Δεを決定するための試験用セルは、およそ２０μｍのセル厚を有する。電極は１．１３ｃｍ２の面積およびガードリングを有する円形ＩＴＯ電極である。配向層はホメオトロピック配向（ε‖）用には日本国日産化学社製ＳＥ−１２１１であり、ホモジニアス配向（ε⊥）用には日本国日本合成ゴム社製ポリイミドＡＬ−１０５４である。静電容量は、０．３Ｖｒｍｓの電圧を有する正弦波を使用するＳｏｌａｔｒｏｎ１２６０周波数応答分析器を使用して決定する。
【０２１３】
実験値が得られない場合、これは略語「Ｎ／Ａ」で示される。
【０２１４】
電気光学的測定に使用される光は白色光である。本明細書においては、ドイツ国Ａｕｔｒｏｎｉｃ−Ｍｅｌｃｈｅｒｓ社より商業的に入手可能なＤＭＳ装置を使用する機器構成を使用する。特性電圧は垂直観察下で決定された。閾値（Ｖ１０）、中間灰色（Ｖ５０）および飽和（Ｖ９０）電圧は、それぞれ１０％、５０％および９０％の相対コントラストで決定された。
【０２１５】
Ａ．Ｐｅｎｉｒｓｃｈｋｅら著、「Ｃａｖｉｔｙ  Ｐｅｒｔｕｒｂａｔｉｏｎ  Ｍｅｔｈｏｄ  ｆｏｒ  Ｃｈａｒａｃｔｅｒｉｓａｔｉｏｎ  ｏｆ  Ｌｉｑｕｉｄ  Ｃｒｙｓｔａｌｓ  ｕｐ  ｔｏ  ３５ＧＨｚ」、第３４回Ｅｕｒｏｐｅａｎ  Ｍｉｃｒｏｗａｖｅ  Ｃｏｎｆｅｒｅｎｃｅ−アムステルダム、第５４５〜５４８頁に記載される通りに、マイクロ波周波数領域における特性に関して液晶媒体を検討する。また、これについてはＡ．Ｇａｅｂｌｅｒら著「Ｄｉｒｅｃｔ  Ｓｉｍｕｌａｔｉｏｎ  ｏｆ  Ｍａｔｅｒｉａｌ  Ｐｅｒｍｉｔｔｉｖｉｔｅｓ（後略）」、１２ＭＴＣ２００９−Ｉｎｔｅｒｎａｔｉｏｎａｌ  Ｉｎｓｔｒｕｍｅｎｔａｔｉｏｎ  ａｎｄ  Ｍｅａｓｕｒｅｍｅｎｔ  Ｔｅｃｈｎｏｌｏｇｙ  Ｃｏｎｆｅｒｅｎｃｅ、シンガポール、２００９年（ＩＥＥＥ）、第４６３〜４６７頁および独国特許出願公開第１０  ２００４  ０２９  ４２９号明細書も比較され、それらには測定方法が同様に詳細に記載されている。
【０２１６】
液晶を、液晶を円筒形のポリテトラフルオロエチレン（ＰＴＦＥ）または石英キャピラリ中に導入する。キャピラリは１８０μｍの内径および３５０μｍの外径を有する。有効長は２．０ｃｍである。充填されたキャピラリを、１９ＧＨｚの共鳴周波数を有する円筒形のキャビティの中心に導入する。このキャビティは１１．５ｍｍの長さおよび６ｍｍの半径を有する。次いで入力信号（信号源）を印加して、市販のベクトルネットワーク分析器を使用して出力信号の結果を記録する。他の周波数では、キャビティの寸法をそれに対応して適合する。
【０２１７】
共振周波数の変化と、液晶が充填されたキャピラリでの測定および液晶が充填されたキャピラリなしでの測定間のＱ因子とを使用し、上述の刊行物Ａ．Ｐｅｎｉｒｓｃｈｋｅら著、「Ｃａｖｉｔｙ  Ｐｅｒｔｕｒｂａｔｉｏｎ  Ｍｅｔｈｏｄ  ｆｏｒ  Ｃｈａｒａｃｔｅｒｉｓａｔｉｏｎ  ｏｆ  Ｌｉｑｕｉｄ  Ｃｒｙｓｔａｌｓ  ｕｐ  ｔｏ  ３５ＧＨｚ」、第３４回Ｅｕｒｏｐｅａｎ  Ｍｉｃｒｏｗａｖｅ  Ｃｏｎｆｅｒｅｎｃｅ−アムステルダム、第５４５〜５４８頁に記載される通りの式１０および１１を用いて対応する目標周波数における誘電率および損失角を決定する。
【０２１８】
液晶のダイレクタに垂直および平行な特性成分の値は、磁界中での液晶の配向によって得られる。この目的のために、永久磁石の磁界が使用される。磁界の強さは０．３５テスラである。磁石の配置をそれに対応して設定し、次いで対応して９０°回転する。
【０２１９】
好ましい構成要素は位相シフタ、バラクタ、無線およびラジオ波アンテナアレイ、整合回路適応フィルタおよびその他である。
【０２２０】
本願において用語「化合物」は他に明記しない限り、１種類の化合物および多種類の化合物の両者を意味すると解釈する。
【０２２１】
マイクロ波領域の誘電率異方性は、下の通り定義される。
【０２２２】
【数１】
2019531374.tif 000096
チューニング性（τ）は、下の通り定義される。
【０２２３】
【数２】
2019531374.tif 000097
材料品質（η）は、下の通り定義される。
【０２２４】
【数３】
2019531374.tif 000098
式中、最大の誘電損失は下である。
【０２２５】
【数４】
2019531374.tif 000099
好ましい液晶材料の材料品質（η）は６以上、好ましくは８以上、好ましくは１０以上、好ましくは１５以上、好ましくは１７以上、好ましくは２０以上、特に好ましくは２５以上、非常に特に好ましくは３０および特に４０以上または更に５０以上である。
【０２２６】
好ましい液晶材料の性能指数（ＦｏＭ、Ｆｉｇｕｒｅ  ｏｆ  Ｍｅｒｉｔ）η（マイクロ波）／ｔａｎ（δ）は５以上、好ましくは１０以上、特に好ましくは２０以上である。
【０２２７】
対応する構成成分において好ましい液晶材料は１５°／ｄＢ以上、好ましくは２０°／ｄＢ以上、好ましくは３０°／ｄＢ以上、好ましくは４０°／ｄＢ以上、好ましくは５０°／ｄＢ以上、特に好ましくは８０°／ｄＢ以上、特に非常に好ましくは１００°／ｄＢ以上の位相シフト量を有する。
【０２２８】
しかしながら実施形態によっては、また負の値の誘電率異方性を有する液晶を使用することも可能である。
【０２２９】
用いられる液晶は個々の物質または混合物のいずれかである。それらは好ましくはネマチック相を有する。
【０２３０】
用語「アルキル」は好ましくは、それぞれ１〜１５個の炭素原子を有する直鎖状および分枝状アルキル基ならびにシクロアルキル基、特に直鎖状基メチル、エチル、プロピル、ブチル、ペンチル、ヘキシルおよびヘプチルならびにシクロプロピルおよびシクロヘキシルを包含する。２〜１０個の炭素原子を有する基が一般に好ましい。
【０２３１】
用語「アルケニル」は好ましくは、２〜１５個の炭素原子を有する直鎖状および分岐状アルケニル基、特に直鎖状基を包含する。特に好ましいアルケニル基は、Ｃ２−〜Ｃ７−１Ｅ−アルケニル、Ｃ４−〜Ｃ７−３Ｅ−アルケニル、Ｃ５−〜Ｃ７−４−アルケニル、Ｃ６−〜Ｃ７−５−アルケニルおよびＣ７−６−アルケニル、特にＣ２−〜Ｃ７−１Ｅ−アルケニル、Ｃ４−〜Ｃ７−３Ｅ−アルケニルおよびＣ５−〜Ｃ７−４−アルケニルである。更に好ましいアルケニル基は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が一般に好ましい。
【０２３２】
用語「フルオロアルキル」は好ましくは末端フッ素を有する直鎖状基、即ち、フルオロメチル、２−フルオロエチル、３−フルオロプロピル、４−フルオロブチル、５−フルオロペンチル、６−フルオロヘキシルおよび７−フルオロヘプチルを包含する。しかしながら、フッ素の他の位置は排除されない。
【０２３３】
用語「オキサアルキル」または「アルコキシアルキル」は好ましくは、式ＣｎＨ２ｎ＋１−Ｏ−（ＣＨ２）ｍの直鎖基を包含し、ただしｎおよびｍはそれぞれ互いに独立に１〜１０の整数を表す。ここで好ましくはｎは１であり、ｍは１〜６である。
【０２３４】
ビニル末端基を含む化合物およびメチル末端基を含む化合物は、低い回転粘度を有する。
【０２３５】
本願において高周波技術およびハイパー周波数技術の両者は、１ＭＨｚ〜１００ＴＨｚ、好ましくは１ＧＨｚ〜３０ＴＨｚ、より好ましくは２ＧＨｚ〜１０ＴＨｚ、特に好ましくは約５ＧＨｚ〜５ＴＨｚの範囲内の周波数を有する用途を表す。
【０２３６】
本発明による液晶媒体は、更なる添加剤およびキラルドーパントを通常の濃度で含んでよい。これらの更なる成分の合計濃度は混合物全体を基礎として０％〜１０％、好ましくは０．１％〜６％の範囲内である。使用する個々の化合物の濃度は、それぞれ好ましくは０．１％〜３％の範囲内である。これらおよび同様の添加剤の濃度は、本願における液晶媒体の液晶化合物の値および濃度範囲を引用するときは考慮しない。
【０２３７】
本発明による液晶媒体は複数の化合物、好ましくは３〜３０種類、より好ましくは４〜２０種類、非常に好ましくは４〜１５種類の化合物から成る。これらの化合物は常法で混合される。一般に、より少ない量で使用する所望の量の化合物を、より多い量で使用する化合物に溶解する。温度がより高い濃度で使用する化合物の透明点より高い場合、溶解プロセスの完了を観察することは特に容易である。しかしながら、また他の従来の方法、例えば化合物の同種混合物もしくは共晶混合物であり得る所謂プレミックスを用いて、または例えば所謂「マルチボトル」システムを用いて媒体を調製することも可能である。よって本発明は液晶媒体を調製する方法であって、１種類以上の式Ｑの化合物および１種類以上の式Ｔの化合物を１種類以上の更なる化合物および／または１種類以上の添加剤と混合する方法に関する。
【０２３８】
例えば融点Ｔ（Ｃ、Ｎ）またはＴ（Ｃ、Ｓ）、スメクチック（Ｓ）相からネマチック（Ｎ）相への転移Ｔ（Ｓ、Ｎ）および液晶の透明点Ｔ（Ｎ、Ｉ）などの全ての温度は摂氏度で引用される。全ての温度差は差異度で引用される。
【０２３９】
本発明および特に以下の例において、メソゲン化合物の構造は頭字語とも呼ばれる略語によって示される。これらの頭字語において下の表Ａ〜Ｃを使用して化学式を以下の通り略記する。全ての基ＣｎＨ２ｎ＋１、ＣｍＨ２ｍ＋１およびＣｌＨ２ｌ＋１またはＣｎＨ２ｎ-１、ＣｍＨ２ｍ-１およびＣｌＨ２-１は直鎖アルキルまたはアルケニル、好ましくは１Ｅ−アルケニルを表し、それぞれｎ、ｍおよびｌ個のＣ原子を有し、ただしｎ、ｍおよびｌは互いに独立に、１〜９、好ましくは１〜７または２〜９、好ましくは２〜７をそれぞれ表す。ＣｏＨ２ｏ＋１は１〜７個、好ましくは１〜４個のＣ原子を有する直鎖状アルキル、または１〜７個、好ましくは１〜４個のＣ原子を有する分岐状アルキルを表す。
【０２４０】
表Ａには化合物のコア構造の環要素に使用されるコードを列記する一方で、表Ｃには連結基を示す。表Ｃは左手側または右手側の末端基についてのコードの意味を与える。表Ｄには化合物の例示構造を、それらのそれぞれの略語と共に示す。
【０２４１】
＜表Ａ：環要素＞
【表１】
2019531374.tif 000100
2019531374.tif 000101
2019531374.tif 000102
2019531374.tif 000103
2019531374.tif 000104
2019531374.tif 000105
【０２４２】
＜表Ｂ：連結基＞
【表２】
2019531374.tif 000106
【０２４３】
＜表Ｃ：末端基＞
【表３】
2019531374.tif 000107
表中ｎおよびｍはそれぞれ整数を表し、３個の点「．．．」はこの表の他の略語のための場所である。
【０２４４】
以下の表には例示構造をそれらのそれぞれの略語と共に示す。これらは略語の規則の意味を説明するために示される。それらは更に、好ましく使用される化合物を表す。
【０２４５】
例示構造は、特に好ましく用いられる化合物を示す。
【０２４６】
＜表Ｄ：例示構造＞
【表４】
2019531374.tif 000108
2019531374.tif 000109
2019531374.tif 000110
2019531374.tif 000111
2019531374.tif 000112
2019531374.tif 000113
2019531374.tif 000114
2019531374.tif 000115
2019531374.tif 000116
2019531374.tif 000117
2019531374.tif 000118
2019531374.tif 000119
2019531374.tif 000120
2019531374.tif 000121
2019531374.tif 000122
2019531374.tif 000123
2019531374.tif 000124
2019531374.tif 000125
2019531374.tif 000126
2019531374.tif 000127
2019531374.tif 000128
2019531374.tif 000129
2019531374.tif 000130
2019531374.tif 000131
2019531374.tif 000132
2019531374.tif 000133
2019531374.tif 000134
2019531374.tif 000135
2019531374.tif 000136
2019531374.tif 000137
2019531374.tif 000138
2019531374.tif 000139
2019531374.tif 000140
2019531374.tif 000141
2019531374.tif 000142
2019531374.tif 000143
2019531374.tif 000144
2019531374.tif 000145
2019531374.tif 000146
2019531374.tif 000147
2019531374.tif 000148
2019531374.tif 000149
2019531374.tif 000150
2019531374.tif 000151
2019531374.tif 000152
2019531374.tif 000153
2019531374.tif 000154
2019531374.tif 000155
2019531374.tif 000156
2019531374.tif 000157
2019531374.tif 000158
2019531374.tif 000159
2019531374.tif 000160
2019531374.tif 000161
2019531374.tif 000162
2019531374.tif 000163
2019531374.tif 000164
2019531374.tif 000165
2019531374.tif 000166
2019531374.tif 000167
2019531374.tif 000168
2019531374.tif 000169
2019531374.tif 000170
2019531374.tif 000171
2019531374.tif 000172
2019531374.tif 000173
2019531374.tif 000174
2019531374.tif 000175
2019531374.tif 000176
2019531374.tif 000177
2019531374.tif 000178
2019531374.tif 000179
2019531374.tif 000180
2019531374.tif 000181
2019531374.tif 000182
2019531374.tif 000183
2019531374.tif 000184
2019531374.tif 000185
2019531374.tif 000186
2019531374.tif 000187
2019531374.tif 000188
2019531374.tif 000189
2019531374.tif 000190
2019531374.tif 000191
以下の表である表Ｅには、本発明によるメソゲン媒体中で安定剤として使用できる例示化合物を示す。媒体中のこれらおよび類似の化合物の合計濃度は、好ましくは５％以下である。
【０２４７】
＜表Ｅ＞
【表５】
2019531374.tif 000192
2019531374.tif 000193
2019531374.tif 000194
2019531374.tif 000195
2019531374.tif 000196
2019531374.tif 000197
2019531374.tif 000198
2019531374.tif 000199
2019531374.tif 000200
2019531374.tif 000201
2019531374.tif 000202
2019531374.tif 000203
本発明の好ましい実施形態においてメソゲン媒体は、表Ｅからの化合物の群から選択される１種類以上の化合物を含む。
【０２４８】
本願によるメソゲン媒体は好ましくは、上表からの化合物から成る群から選択される２種類以上、好ましくは４種類以上の化合物を含む。
【０２４９】
本発明による液晶媒体は好ましくは
・７種類以上、好ましくは８種類以上の化合物、好ましくは表Ｄからの化合物の群から選択される３個以上、好ましくは４個以上の異なる式を有する化合物
を含む。
【０２５０】
式Ｑの化合物は当業者に既知で、例えばＨｏｕｂｅｎ−Ｗｅｙｌ著、Ｍｅｔｈｏｄｅｎ  ｄｅｒ  ｏｒｇａｎｉｓｃｈｅｎ  Ｃｈｅｍｉｅ［Ｍｅｔｈｏｄｓ  ｏｆ  Ｏｒｇａｎｉｃ  Ｃｈｅｍｉｓｔｒｙ］、Ｔｈｉｅｍｅ  Ｖｅｒｌａｇ社、スタットガルト市などの有機化学の標準的な著作に記載される方法に類似して調製できる。式Ｉの化合物を調製する特定の方法については、更に既知の文献を参照する。式Ｑの化合物を合成するための出発物質は商業的に入手できるか既知の手順に従って合成できる。好ましくは式Ｑの化合物はスキーム１に示される通り、欧州特許出願公開第１９００７９２号明細書に開示される手順と同様に合成される。
【０２５１】
＜スキーム１＞
【化７４】
2019531374.tif 000204
【実施例】
【０２５２】
以下の実施例は本発明を説明するものであり、本発明を何ら限定するものではない。  しかしながら、どのような特性を達成することができ、どの範囲でそれらを変更することができるかが物理的特性から当業者には明らかとなる。よって特に好ましく達成され得る種々の特性の組み合わせが当業者にとって明確に定義される。
＜使用例＞
＜比較例１＞
以下の表に示される組成および特性を有する液晶混合物Ｃ−１を調製する。
【０２５３】
【表６】
2019531374.tif 000205
この混合物はマイクロ波領域および／またはミリメートル波領域、特に移相シフタにおける用途に適している。
＜混合物例１＞
以下の表に示される組成および特性を有する液晶混合物Ｍ−１を調製する。
【０２５４】
【表７】
2019531374.tif 000206
以下の表に示される組成および特性を有する液晶混合物Ｍ−２を調製する。
【０２５５】
【表８】
2019531374.tif 000207
以下の表に示される組成および特性を有する液晶混合物Ｍ−３を調製する。
【０２５６】
【表９】
2019531374.tif 000208
以下の表に示される組成および特性を有する液晶混合物Ｍ−４を調製する。
【０２５７】
【表１０】
2019531374.tif 000209
以下の表に示される組成および特性を有する液晶混合物Ｍ−５を調製する。
【０２５８】
【表１１】
2019531374.tif 000210
＜１９Ｇｚおよび２０℃における種々の例の特性の比較＞
【０２５９】
【表１２】
2019531374.tif 000211
３〜４％の量の式Ｑの化合物（例ではＧＵＵＱＵ−３−Ｎ、ＧＧＧＱＵ−３−ＮおよびＧＧＵＱＵ−３−Ｎ）を使用することで低周波数（１ｋＨｚ）におけるΔεの非常に強い増加に至り、結果として比較例１（Ｃ−１）と比較してデバイスをオンにするための応答時間（即ち、τｏｎ）の劇的な低減に至る。
【０２６０】
式Ｔ、ＵおよびＩの化合物の群から選択される１種類以上の化合物と組み合わせて式Ｑの化合物を使用することで誘電損失が減少することにより材料品質（η）が著しく増加する結果となる一方で、比較例１（Ｃ−１）と比較してチューニング性は非常に同様に高いレベルにある。
【国際調査報告】
2019531374.tif 000225
2019531374.tif 000226